"導電性支持体と、該導電性支持体上に少なくとも感光層を有する電子写真感光体であって、前記電子写真感光体が、最表面層を有し、前記最表面層が、電荷輸送性化合物の芳香環に[テトラヒドロ-2H-ピラン-2-イルオキシ]メチル基を3つ以上有する化合物と、下記一般式1で表される電荷輸送性化合物とが、前記[テトラヒドロ-2H-ピラン-2-イルオキシ]メチル基の一部が切れて脱離する反応により重合して形成される3次元架橋ポリマーを有することを特徴とする電子写真感光体。ただし、前記一般式1中、Ar21、及びAr22は、それぞれ独立に、置換基を有さないフェニル基又は置換基を有さないナフチル基を表し、少なくとも一方は置換基を有さないナフチル基を表す。R21は、メチル基を表し、aは、0~5の整数を表す。導電性支持体上に少なくとも電荷発生層、電荷輸送層、及び架橋型電荷輸送層をこの順に有してなり、該架橋型電荷輸送層が、最表面層である請求項1に記載の電子写真感光体。3次元架橋ポリマーが、電荷輸送性化合物の芳香環に[テトラヒドロ-2H-ピラン-2-イルオキシ]メチル基を3つ以上有する化合物と、一般式1で表される電荷輸送性化合物と、酸触媒とを含有する混合物を加熱し、[テトラヒドロ-2H-ピラン-2-イルオキシ]メチル基の一部を脱離させる反応により得られる請求項1から2のいずれかに記載の電子写真感光体。混合物が、電荷輸送性化合物の芳香環に[テトラヒドロ-2H-ピラン-2-イルオキシ]メチル基を3つ以上有する化合物と、一般式1で表される電荷輸送性化合物との合計質量に対して、前記一般式1で表される電荷輸送性化合物を20質量~60質量含有する請求項3に記載の電子写真感光体。電荷輸送性化合物の芳香環に[テトラヒドロ-2H-ピラン-2-イルオキシ]メチル基を3つ以上有する化合物が、下記一般式2で表される化合物である請求項1から4のいずれかに記載の電子写真感光体。ただし、前記一般式2中、Ar1、Ar2及びAr3は、アルキル基を置換基として有してもよい炭素数6~18の2価の芳香族炭化水素基を表す。電荷輸送性化合物の芳香環に[テトラヒドロ-2H-ピラン-2-イルオキシ]メチル基を3つ以上有する化合物が、下記一般式3で表される化合物である請求項1から4のいずれかに記載の電子写真感光体。ただし、前記一般式3中、X1は、炭素数1~4のアルキレン基、炭素数2~6のアルキリデン基、フェニレン基を介して炭素数2~6のアルキリデン基が2個結合した2価基、又は酸素原子を表し、Ar4、Ar5、Ar6、Ar7、Ar8及びAr9は、アルキル基を置換基として有してもよい炭素数6~18の2価の芳香族炭化水素基を表す。電荷輸送性化合物の芳香環に[テトラヒドロ-2H-ピラン-2-イルオキシ]メチル基を3つ以上有する化合物が、下記一般式4で表される化合物である請求項1から4のいずれかに記載の電子写真感光体。ただし、前記一般式4中、Y1は、ベンゼン、ビフェニル、ターフェニル、スチルベン、ジスチリルベンゼン、又は縮合多環の芳香族炭化水素の2価基を表し、Ar10、Ar11、Ar12及びAr13は、アルキル基を置換基として有してもよい炭素数6~18の2価の芳香族炭化水素基を表す。一般式2で表される化合物が、下記一般式2-1で表される化合物である請求項5に記載の電子写真感光体。ただし、前記一般式2-1中、R1、R2及びR3は、同一であってもよいし、異なっていてもよく、水素原子、メチル基、又はエチル基を表し、l、n及びmは、1~4の整数を表す。一般式3で表される化合物が、下記一般式3-1で表される化合物である請求項6に記載の電子写真感光体。ただし、前記一般式3-1中、X2は、-CH2-、-CH2CH2-、-CCH32-Ph-CCH32-、-CCH25-、又は-O-を表し、R4、R5、R6、R7、R8及びR9は、同一であってもよいし、異なっていてもよく、水素原子、メチル基、又はエチル基を表し、Phは、フェニレン基を表し、o、p、q、r、s及びtは、1~4の整数を表す。一般式4で表される化合物が、下記一般式4-1で表される化合物である請求項7に記載の電子写真感光体。ただし、前記一般式4-1中、Y2は、ベンゼン、ビフェニル、ターフェニル、スチルベン、又はナフタレンの2価基を表す。R10、R11、R12及びR13は、同一であってもよいし、異なっていてもよく、水素原子、メチル基、又はエチル基を表し、u、v、w及びzは、1~4の整数を表す。本発明は、かかる現状に鑑みてなされたものであり、従来における前記諸問題を解決し、以下の目的を達成することを課題とする。即ち、本発明は、繰返し使用時の白斑点状等の画像欠陥が生じにくく、かつ優れた機械的耐久性、電気的特性及び高温高湿度下での耐ガス安定性を兼ね備えた電子写真感光体を提供することを目的とする。本発明者らは、前記目的を達成すべく、鋭意検討を行った結果、従来から知られている下記一般式1で表される電荷輸送性化合物と、電荷輸送性化合物の芳香環に[テトラヒドロ-2H-ピラン-2-イルオキシ]メチル基を3つ以上有する化合物とが重合反応することを見出した。更に、該重合反応により得られる3次元架橋ポリマーを有する最表面層を備える電子写真感光体が、繰返し使用時の白斑点状等の画像欠陥が生じにくく、かつ優れた機械的耐久性、電気的特性及び高温高湿度下での耐ガス安定性を兼ね備えることを見出し、本発明の完成に至った。本発明は、本発明者らによる前記知見に基づくものであり、前記課題を解決するための手段としては、以下のとおりである。即ち、本発明の電子写真感光体は、導電性支持体と、該導電性支持体上に少なくとも感光層とを有する電子写真感光体であって、前記電子写真感光体が、最表面層を有し、前記最表面層が、電荷輸送性化合物の芳香環に[テトラヒドロ-2H-ピラン-2-イルオキシ]メチル基を3つ以上有する化合物と、下記一般式1で表される電荷輸送性化合物とが、前記[テトラヒドロ-2H-ピラン-2-イルオキシ]メチル基の一部が切れて脱離する反応により重合して形成される3次元架橋ポリマーを有することを特徴とする。ただし、前記一般式1中、Ar21、及びAr22は、それぞれ独立に、置換基を有さないフェニル基又は置換基を有さないナフチル基を表し、少なくとも一方は置換基を有さないナフチル基を表す。R21は、メチル基を表し、aは、0~5の整数を表す。本発明によれば、従来における諸問題を解決でき、繰返し使用時の白斑点状等の画像欠陥が生じにくく、かつ優れた機械的耐久性、電気的特性及び高温高湿度下での耐ガス安定性を兼ね備えた電子写真感光体を提供することができる。電子写真感光体本発明の電子写真感光体は、導電性支持体と、該導電性支持体上に少なくとも感光層とを有し、更に必要に応じて、その他の層を有する。<導電性支持体>前記導電性支持体としては、体積抵抗値が1010Ωcm以下の導電性を示すものであれば特に制限はなく、目的に応じて適宜選択することができる。なお、特開昭52-36016号公報に開示されたエンドレスベルトエンドレスニッケルベルト、エンドレスステンレスベルト等を用いてもよい。前記導電性支持体の形成方法としては、特に制限はなく、目的に応じて適宜選択することができ、例えば、金属アルミニウム、ニッケル、クロム、ニクロム、銅、金、銀、白金等又は金属酸化物酸化スズ、酸化インジウム等を蒸着又はスパッタリングして、支持体フィルム状、円筒状等のプラスチック、紙等に被覆することにより形成する方法;金属アルミニウム、アルミニウム合金、ニッケル、ステンレス等の板を押出し、引抜き等を行い、表面処理素管化後、切削、超仕上げ、研摩等を施して形成する方法などが挙げられる。前記導電性支持体は、前記導電性支持体上に導電性層を設けてもよい。前記導電性層の形成方法としては、特に制限はなく、目的に応じて適宜選択することができ、例えば、導電性粉体及び結着樹脂を、必要に応じて溶剤に分散乃至溶解して得られた塗工液を前記導電性支持体上に塗布することにより形成する方法;ポリ塩化ビニル、ポリプロピレン、ポリエステル、ポリスチレン、ポリ塩化ビニリデン、ポリエチレン、塩化ゴム、テフロン登録商標等の素材に前記導電性粉体を含有させた熱収縮チューブを用いて形成する方法などが挙げられる。前記導電性粉体としては、特に制限はなく、目的に応じて適宜選択することができ、例えば、カーボンブラック、アセチレンブラック;アルミニウム、ニッケル、鉄、ニクロム、銅、亜鉛、銀等の金属粉;導電性酸化スズ、ITO等の金属酸化物粉体などが挙げられる。前記導電性層に用いる結着樹脂としては、特に制限はなく、目的に応じて適宜選択することができ、例えば、ポリスチレン樹脂、スチレン-アクリロニトリル共重合体、スチレン-ブタジエン共重合体、スチレン-無水マレイン酸共重合体、ポリエステル樹脂、ポリ塩化ビニル樹脂、塩化ビニル-酢酸ビニル共重合体、ポリ酢酸ビニル樹脂、ポリ塩化ビニリデン樹脂、ポリアリレート樹脂、フェノキシ樹脂、ポリカーボネート樹脂、酢酸セルロース樹脂、エチルセルロース樹脂、ポリビニルブチラール樹脂、ポリビニルホルマール樹脂、ポリビニルトルエン樹脂、ポリ-N-ビニルカルバゾール樹脂、アクリル樹脂、シリコーン樹脂、エポキシ樹脂、メラミン樹脂、ウレタン樹脂、フェノール樹脂、アルキッド樹脂などが挙げられる。前記導電性層に用いる溶剤としては、特に制限はなく、目的に応じて適宜選択することができ、例えば、テトラヒドロフラン、ジクロロメタン、メチルエチルケトン、トルエンなどが挙げられる。<感光層>前記感光層としては、最表面に最表面層を有する限り、特に制限はなく、目的に応じて適宜選択することができるが、少なくとも電荷発生層と、電荷輸送層と、最表面層架橋型電荷輸送層とをこの順に有し、更に必要に応じて、その他の層を有する感光層が好ましい。<<最表面層架橋型電荷輸送層>>前記最表面層は、前記感光層の最表面層であり、架橋型電荷輸送層ともいう。前記最表面層架橋型電荷輸送層は、電荷輸送性化合物の芳香環に[テトラヒドロ-2H-ピラン-2-イルオキシ]メチル基を3つ以上有する化合物と、下記一般式1で表される電荷輸送性化合物とが、前記[テトラヒドロ-2H-ピラン-2-イルオキシ]メチル基の一部が切れて脱離する反応により重合して形成される3次元架橋ポリマーを有する。-3次元架橋ポリマー-前記3次元架橋ポリマーは、3次元網目構造を有するポリマーである。前記3次元架橋ポリマーは、電荷輸送性化合物の芳香環に[テトラヒドロ-2H-ピラン-2-イルオキシ]メチル基を3つ以上有する化合物と、下記一般式1で表される電荷輸送性化合物とが、前記[テトラヒドロ-2H-ピラン-2-イルオキシ]メチル基の一部が切れて脱離する反応により重合して形成される。詳細は重合反応の説明において詳述するが、トリアリールアミン化合物の中でも窒素原子と結合し置換基を有さないフェニル基又は置換基を有さないナフチル基は、前記[テトラヒドロ-2H-ピラン-2-イルオキシ]メチル基の一部が切れて脱離する反応による重合の際の良好な重合性官能基として機能する。したがって、置換基を有さないフェニル基又は置換基を有さないナフチル基を有するトリアリールアミン化合物である下記一般式1で表される電荷輸送性化合物は、電荷輸送性化合物の芳香環に[テトラヒドロ-2H-ピラン-2-イルオキシ]メチル基を3つ以上有する化合物と重合反応することができる材料である。ナフチル基は、フェニル基と比べて嵩高い構造により得られる膜を高硬度化する。--下記一般式1で表される電荷輸送性化合物--ただし、前記一般式1中、Ar21、及びAr22は、それぞれ独立に、置換基を有さないフェニル基又は置換基を有さないナフチル基を表し、少なくとも一方は置換基を有さないナフチル基を表す。R21は、メチル基を表し、aは、0~5の整数を表す。前記一般式1におけるaとしては、0~1が好ましく、0がより好ましい。前記一般式1で表される電荷輸送性化合物としては、特に制限はなく、目的に応じて適宜選択することができ、具体例として、例えば、下記構造式1-1~1-12で表される電荷輸送性化合物などが挙げられる。--電荷輸送性化合物の芳香環に[テトラヒドロ-2H-ピラン-2-イルオキシ]メチル基を3個以上有する化合物--前記電荷輸送性化合物の芳香環に[テトラヒドロ-2H-ピラン-2-イルオキシ]メチル基を3個以上有する化合物において用いられる電荷輸送性化合物としては、特に制限はなく、目的に応じて適宜選択することができ、例えば、トリアリールアミン構造、アミノビフェニル構造、ベンジジン構造、アミノスチルベン構造、ナフタレンテトラカルボン酸ジイミド構造、ベンズヒドラジン構造等を有する化合物などが挙げられる。前記電荷輸送性化合物の芳香環に[テトラヒドロ-2H-ピラン-2-イルオキシ]メチル基を3個以上有する化合物としては、特に制限はなく、目的に応じて適宜選択することができるが、下記一般式2で表される化合物、下記一般式3で表される化合物、下記一般式4で表される化合物が好ましい。これらは、1種単独で使用してもよく、2種以上を併用してもよい。---一般式2で表される化合物---下記一般式2で表される化合物は、分子量当たりの[テトラヒドロ-2H-ピラン-2-イルオキシ]メチル基の割合が多く、したがって架橋密度の高い3次元架橋ポリマーの形成が可能になることから硬度の高い耐傷性の高い電子写真感光体の提供が可能となる。ただし、前記一般式2中、Ar1、Ar2及びAr3は、アルキル基を置換基として有してもよい炭素数6~18の2価の芳香族炭化水素基を表す。前記一般式2中、Ar1、Ar2及びAr3における前記アルキル基としては、例えば、メチル基、エチル基、プロピル基、ブチル基、ペンチル基、ヘキシル基、ヘプチル基、オクチル基等の直鎖状又は分岐状脂肪族アルキル基などが挙げられる。前記一般式2中、Ar1、Ar2及びAr3における前記炭素数6~18の芳香族炭化水素としては、例えば、ベンゼン、ナフタレン、フルオレン、フェナントレン、アントラセン、ピレン、ビフェニル、ターフェニル、スチルベンなどが挙げられる。前記一般式2で表される化合物としては、特に制限はなく、目的に応じて適宜選択することができるが、架橋反応に優れる点で、下記一般式2-1で表される化合物が好ましい。ただし、前記一般式2-1中、R1、R2及びR3は、同一であってもよいし、異なっていてもよく、水素原子、メチル基、又はエチル基を表し、l、n及びmは、1~4の整数を表す。前記一般式2-1で表される化合物は、前記一般式2で表される化合物の中で特に優れるもので、お互いの重合反応性が特によい。前記[テトラヒドロ-2H-ピラン-2-イルオキシ]メチル基同士の重合反応については不明な部分も残っているが、[テトラヒドロ-2H-ピラン-2-イルオキシ]メチル基に結合する芳香環が3級アミノ基を有するベンゼン環の場合に最も進行が速く、より架橋密度が高い架橋保護層の形成が可能となる。前記一般式2で表される化合物としては、特に制限はなく、目的に応じて適宜選択することができ、具体例として、例えば、下記構造式2-1~2-12で表される化合物などが挙げられる。なお、下記構造式2-1~2-8で表される化合物は、前記一般式2-1で表される化合物の具体例でもある。ただし、構造式中、Meは、メチル基を表し、Etは、エチル基を表す。---一般式3で表される化合物---下記一般式3で表される化合物は、電荷輸送性化合物の芳香環に[テトラヒドロ-2H-ピラン-2-イルオキシ]メチル基を4個有しており、かつ、非共役連結基のX1を有することで適度な分子運動性をも有しており、一部の[テトラヒドロ-2H-ピラン-2-イルオキシ]メチル基を残した3次元架橋ポリマーを形成しやすく、出来上がった3次元架橋ポリマーの硬度特性や弾性特性のバランスが良く、強靱で耐傷性、耐摩耗性の両方に優れた最表面層の形成が可能となる。更に、X1の構造性から分子の酸化電位が比較的大きく、酸化しにくい特性を有しており、オゾンガスやNOxガスのような酸化性ガスの暴露時にも比較的安定であり、耐ガス安定性にも強い電子写真感光体の提供が可能になる。ただし、前記一般式3中、X1は、炭素数1~4のアルキレン基、炭素数2~6のアルキリデン基、フェニレン基を介して炭素数2~6のアルキリデン基が2個結合した2価基、又は酸素原子を表し、Ar4、Ar5、Ar6、Ar7、Ar8及びAr9は、アルキル基を置換基として有してもよい炭素数6~18の2価の芳香族炭化水素基を表す。前記一般式3中、X1における前記炭素数1~4のアルキレン基としては、例えば、メチレン基、エチレン基、プロピレン基、ブチレン基等の直鎖状及び分岐状アルキレン基などが挙げられる。前記一般式3中、X1における前記炭素数2~6のアルキリデン基としては、例えば、1,1-エチリデン基、1,1-プロピリデン基、2,2-プロピリデン基、1,1-ブチリデン基、2,2-ブチリデン基、3,3-ペンタニリデン、3,3-ヘキサニリデンなどが挙げられる。前記一般式3中、X1における前記フェニレン基を介して炭素数2~6のアルキリデン基が2個結合した2価基としては、例えば、以下の構造のものが挙げられる。ただし、構造式中、Meは、メチル基を表す。前記一般式3で表される化合物としては、特に制限はなく、目的に応じて適宜選択することができるが、架橋反応に優れる点で、下記一般式3-1で表される化合物が好ましい。ただし、前記一般式3-1中、X2は、-CH2-、-CH2CH2-、-CCH32-Ph-CCH32-、-CCH25-、又は-O-を表し、R4、R5、R6、R7、R8及びR9は、同一であってもよいし、異なっていてもよく、水素原子、メチル基、又はエチル基を表し、Phは、フェニレン基を表し、o、p、q、r、s及びtは、1~4の整数を表す。前記一般式3-1で表される化合物は、前記一般式3で表される化合物の中で特に優れるもので、互いの重合反応性が特によい。また、前記一般式3と同様の特徴を有しており、硬度特性と弾性特性のバランスが良く、耐ガス性にも強く、架橋密度の高い架橋型電荷輸送層の形成が可能となる。前記一般式3で表される化合物としては、特に制限はなく、目的に応じて適宜選択することができ、具体例として、例えば、下記構造式3-1~3-33で表される化合物などが挙げられる。なお、下記構造式3-1~3-24で表される化合物は、前記一般式3-1で表される化合物の具体例でもある。ただし、構造式中、Meは、メチル基を表し、Etは、エチル基を表す。---一般式4で表される化合物---下記一般式4で表される化合物は、電荷輸送性化合物の芳香環に[テトラヒドロ-2H-ピラン-2-イルオキシ]メチル基を4個有しており、一部の[テトラヒドロ-2H-ピラン-2-イルオキシ]メチル基を残した3次元架橋ポリマーを形成しやすい。かつ、Y1で表される特定の芳香族炭化水素構造を介したジアミン構造となっており、分子内電荷移動が可能であり、ホール移動度の速い架橋保護層の形成が可能となる。したがって、高速印刷や小径ドラムによる印刷のように感光体への光書き込みから現像までの時間が短くなる様な場合でも、明部電位の低い電子写真感光体の提供が可能となる。ただし、前記一般式4中、Y1は、ベンゼン、ビフェニル、ターフェニル、スチルベン、ジスチリルベンゼン、又は縮合多環の芳香族炭化水素の2価基を表し、Ar10、Ar11、Ar12及びAr13は、アルキル基を置換基として有してもよい炭素数6~18の2価の芳香族炭化水素基を表す。前記一般式4中、Y1における前記縮合多環の芳香族炭化水素としては、例えば、ナフタレン、フェナントレン、アントラセン、ピレンなどが挙げられる。前記Ar10、Ar11、Ar12及びAr13の炭素数6~18の2価の芳香族炭化水素基の置換基であるアルキル基としては、例えば、メチル基、エチル基などが挙げられる。前記一般式4で表される化合物としては、特に制限はなく、目的に応じて適宜選択することができるが、架橋反応に優れる点で、下記一般式4-1で表される化合物が好ましい。ただし、前記一般式4-1中、Y2は、ベンゼン、ビフェニル、ターフェニル、スチルベン、又はナフタレンの2価基を表す。R10、R11、R12及びR13は、同一であってもよいし、異なっていてもよく、水素原子、メチル基、又はエチル基を表し、u、v、w及びzは、1~4の整数を表す。前記一般式4-1で表される化合物は、前記一般式4で表される化合物の中で特に優れるもので、お互いの重合反応性が特によい。また、前記一般式4と同様の特徴を有しており、電位特性の良好な架橋密度の高い架橋保護層の形成が可能となる。前記一般式4で表される化合物としては、特に制限はなく、目的に応じて適宜選択することができ、具体例として、例えば、下記構造式4-1~4-27で表される化合物などが挙げられる。なお、下記構造式4-1~4-3、4-10~4-12及び4-15~4-22で表される化合物は、前記一般式4-1で表される化合物の具体例でもある。ただし、構造式中、Meは、メチル基を表し、Etは、エチル基を表す。--電荷輸送性化合物の芳香環に[テトラヒドロ-2H-ピラン-2-イルオキシ]メチル基を3個以上有する化合物の合成方法--前記電荷輸送性化合物の芳香環に[テトラヒドロ-2H-ピラン-2-イルオキシ]メチル基を3個以上有する化合物は、新規化合物であり、例えば、下記第1~第2の合成方法により合成することができる。---第1の合成方法---前記第1の合成方法としては、具体的には、1電荷輸送性化合物のアルデヒド体を合成し、2得られた電荷輸送性化合物のアルデヒド体を還元剤と反応させてメチロール化合物電荷輸送性化合物のメチロール体を合成し、3得られたメチロール化合物と、3,4-ジヒドロ-2H-ピランとを反応させて、前記[テトラヒドロ-2H-ピラン-2-イルオキシ]メチル基を3個以上有する化合物を合成する方法などが挙げられる。前記1電荷輸送性化合物のアルデヒド体の合成方法としては、特に制限はなく、目的に応じて適宜選択することができ、例えば、下記反応式に示すように、電荷輸送性化合物を原料とし、これを従来知られている方法例えば、ビルスマイヤー反応を用いてホルミル化することにより合成する方法などが挙げられる。詳細は、特許第3943522号公報に記載のホルミル化等に記載されており、それらの方法を利用することができる。電荷輸送性化合物の芳香環を3箇所以上ホルミル化する方法としては、特に制限はなく、目的に応じて適宜選択することができ、例えば、塩化亜鉛、オキシ塩化リン、ジメチルホルムアルデヒド等を用いた方法などが挙げられる。ただし、反応式中、nは、0~2の整数を表し、mは、3-nの整数を表す。Arは、本発明で使用される電荷輸送性化合物の任意の芳香環を表す。前記2メチロール化合物電荷輸送性化合物のメチロール体の合成方法としては、特に制限はなく、目的に応じて適宜選択することができ、例えば、下記反応式に示すようなアルデヒド化合物電荷輸送性化合物のアルデヒド体を中間体とし、これを従来知られている還元方法を用いてメチロール化合物を合成する方法などが挙げられる。前記電荷輸送性化合物のメチロール体を合成する際の還元方法としては、特に制限はなく、目的に応じて適宜選択することができるが、水素化ホウ素ナトリムを用いた還元方法が好ましい。ただし、反応式中、nは、0~2の整数を表し、mは、3-nの整数を表す。Arは、本発明で使用される電荷輸送性化合物の任意の芳香環を表す。前記3[テトラヒドロ-2H-ピラン-2-イルオキシ]メチル基を3個以上有する化合物の合成方法としては、特に制はなく、目的に応じて適宜選択することができ、例えば、下記反応式に示すようなメチロール化合物を中間体とし、これに3,4-ジヒドロ-2H-ピランを酸触媒下で付加反応させることで[テトラヒドロ-2H-ピラン-2-イルオキシ]メチル基を3個以上有する化合物を合成する方法などが挙げられる。ただし、反応式中、nは、0~2の整数を表し、mは、3-nの整数を表す。Arは、本発明で使用される電荷輸送性化合物の任意の芳香環を表す。---第2の合成方法---前記第2の合成方法としては、具体的には、1[テトラヒドロ-2H-ピラン-2-イルオキシ]メチル基を有する中間体化合物を合成し、2これを用いてアミン化合物とカップリング反応させて電荷輸送性化合物を合成する方法などが挙げられる。前記1[テトラヒドロ-2H-ピラン-2-イルオキシ]メチル基を有する中間体化合物の合成方法としては、例えば、芳香環にハロゲンとメチロール基を有する化合物を原料とし、そのメチロール基を3,4-ジヒドロ-2H-ピランと酸触媒下で反応させてハロゲンと[テトラヒドロ-2H-ピラン-2-イルオキシ]メチル基を有する中間体化合物を合成する方法などが挙げられる。ただし、式中、Xはハロゲンを表す。前記2電荷輸送性化合物の芳香環に[テトラヒドロ-2H-ピラン-2-イルオキシ]メチル基を3個以上有する化合物の合成方法としては、前記[テトラヒドロ-2H-ピラン-2-イルオキシ]メチル基を有する中間体化合物をアミン化合物とカップリング反応させて電荷輸送性化合物を合成する方法などが挙げられる。前記アミン化合物におけるアミンの級数や個数によって、[テトラヒドロ-2H-ピラン-2-イルオキシ]メチル基を一度に多数導入することが可能である。また、前記ハロゲンがヨード体の場合は、ウルマン反応によりカップリングすることができ、クロロ体、ブロモ体の場合は、パラジウム触媒を用いた鈴木-宮浦反応等によりカップリングすることができる。ただし、Arは、本発明で使用される電荷輸送性化合物の任意の芳香環を表す。---重合方法---次に重合反応について説明する。発明者らが鋭意検討した結果、トリアリールアミン化合物の中で、窒素原子と結合し置換基を有さないフェニル基又は置換基を有さないナフチル基は、前記[テトラヒドロ-2H-ピラン-2-イルオキシ]メチル基の一部が切れて脱離する反応による重合の際の良好な重合性官能基として機能することがわかった。置換基を有するフェニル基又は置換基を有するナフチル基やその他の芳香族炭化水素基は、重合性官能基として機能しなかった。この時、一部の[テトラヒドロ-2H-ピラン-2-イルオキシ]メチル基は未反応のまま残留している。そして、本発明者らは、前記電荷輸送性化合物の芳香環に[テトラヒドロ-2H-ピラン-2-イルオキシ]メチル基を3つ以上有する化合物は、硬化触媒例えば、酸触媒を添加し加熱することで、[テトラヒドロ-2H-ピラン-2-イルオキシ]メチル基の一部が切れて脱離する反応により、以下の1の化合物間及び2の化合物間で重合し、3次元の網目状に巨大分子前記3次元架橋ポリマーを形成することを見出した。1前記電荷輸送性化合物の芳香環に[テトラヒドロ-2H-ピラン-2-イルオキシ]メチル基を3つ以上有する化合物同士。2前記電荷輸送性化合物の芳香環に[テトラヒドロ-2H-ピラン-2-イルオキシ]メチル基を3つ以上有する化合物と、前記一般式1で表される電荷輸送性化合物との間。本発明における[テトラヒドロ-2H-ピラン-2-イルオキシ]メチル基の一部が切れて脱離する反応については解明できていないが、単一の反応ではなく、以下に示すような複数の反応が競争的に生じて前記化合物同士が連結する反応である。---反応様式---以下に反応様式を示す。以下の反応はいずれもテトラヒドロ-2H-ピラン-2-イルオキシ基の一部が切れて脱離する反応であり、重量減少を伴う。したがって、これらの組成物を硬化触媒例えば、酸触媒と共にTG-DTA熱分析装置により加熱すると重量減少が観察される。また、加熱反応時に発生するガス成分を質量分析ガスクロマトグラフGC-MSにより分析すると、3,4-ジヒドロ-2H-ピラン、5-ヒドロキシペンタナール等のテトラヒドロ-2H-ピラン-2-イルオキシ基の一部が切れたことを示す脱離生成物が検出される。[反応様式1]反応様式1は、片方の[テトラヒドロ-2H-ピラン-2-イルオキシ]メチル基のテトラヒドロ-2H-ピラン-2-イル基部分が切れて脱離し、もう片方の[テトラヒドロ-2H-ピラン-2-イルオキシ]メチル基のテトラヒドロ-2H-ピラン-2-イルオキシ基部分が切れて脱離しながら、ジメチレンエーテル結合を形成する反応である。ただし、Arは、本発明で使用される電荷輸送性化合物の任意の芳香環を表す。[反応様式2]反応様式2は、両方の[テトラヒドロ-2H-ピラン-2-イルオキシ]メチル基のテトラヒドロ-2H-ピラン-2-イルオキシ基部分が切れて脱離しながら、エチレン結合を形成する反応である。ただし、Arは、本発明で使用される電荷輸送性化合物の任意の芳香環を表す。[反応様式3]反応様式3は、片方の[テトラヒドロ-2H-ピラン-2-イルオキシ]メチル基のテトラヒドロ-2H-ピラン-2-イルオキシ基部分が切れて脱離しながら、もう片方の芳香環に結合してメチレン結合を形成する反応である。ただし、Arは、本発明で使用される電荷輸送性化合物の任意の芳香環を表す。[反応様式4]反応様式4は、[テトラヒドロ-2H-ピラン-2-イルオキシ]メチル基のテトラヒドロ-2H-ピラン-2-イルオキシ基部分が切れて脱離しながら、前記一般式1で表される電荷輸送性化合物における窒素原子に結合された置換基を有さないフェニル基又は置換基を有さないフェニルナフチル基に結合してメチレン基を形成する反応である。ただし、Arは、本発明で使用される電荷輸送性化合物の任意の芳香環を表す。一般的に、テトラヒドロ-2H-ピラン-2-イルオキシ基は水酸基の保護基として知られているが、本発明の前記3次元架橋ポリマーにおいては、[テトラヒドロ-2H-ピラン-2-イルオキシ]メチル基が残存しており、脱保護反応は起こっていないと考えている。即ち、[テトラヒドロ-2H-ピラン-2-イルオキシ]メチル基が加水分解してメチロール基に変化していないと考えている。更に、テトラヒドロ-2H-ピラン-2-イルオキシ基は低極性であり、未反応として残留したテトラヒドロ-2H-ピラン-2-イルオキシ基は、電気的特性及び画像品質に悪影響を及ぼさない。また、重合反応は、歪みの大きな膜を形成しやすいが、比較的大きな[テトラヒドロ-2H-ピラン-2-イルオキシ]メチル基が残留することで、歪みを和らげる効果があり、また、歪みによって生じる分子空間を埋める効果が期待でき、ガス透過性の小さい、脆さを抑えた強靱な最表面層の形成が可能になる。分子中の[テトラヒドロ-2H-ピラン-2-イルオキシ]メチル基の反応割合や残留割合は、電荷輸送性化合物の構造や狙いの膜物性調整のために任意に変化させることが可能であるが、あまりに残留が少なくなると歪みの大きな脆い膜となってしまい長寿命電子写真感光体には適さなくなる。また、反応割合を上げるためには高温とする必要があり、その熱の影響による感光劣化の問題もあり、感度低下及び残留電位上昇を伴うなどの弊害が生じることがある。また、残留が多くなりすぎると架橋密度が低下し、場合によっては有機溶剤に溶けてしまうような架橋不良状態になり、3次元架橋ポリマーに由来する強靱な機械的特性を示さなくなってしまう。したがって、機械的特性と静電的特性の両方を満足する硬化条件を選択することが好ましい。--3次元架橋ポリマーの形成方法--前記3次元架橋ポリマーの形成は、最表面層の形成と同時に行ってもよい。前記3次元架橋ポリマーの形成方法としては、特に制限はなく、目的に応じて適宜選択することができ、例えば、前記電荷輸送性化合物の芳香環に[テトラヒドロ-2H-ピラン-2-イルオキシ]メチル基を3個以上有する化合物と、前記一般式1で表される電荷輸送性化合物と、硬化触媒とを少なくとも含有し、更に必要に応じて、その他の成分を含有する塗工液を、必要に応じて溶媒等で希釈調整し、電子写真感光体表面に塗工した後、加熱乾燥を行い、重合させることで形成する方法などが挙げられる。この際に、膜状に3次元架橋ポリマーを形成することにより、最表面層を得ることができる。前記電荷輸送性化合物の芳香環に[テトラヒドロ-2H-ピラン-2-イルオキシ]メチル基を3個以上有する化合物は、1種単独で使用してもよいし、2種以上を併用してもよい。前記一般式1で表される電荷輸送性化合物は、1種単独で使用してもよいし、2種以上を併用してもよい。前記3次元架橋ポリマーを形成する際の加熱温度としては、特に制限はなく、目的に応じて適宜選択することができるが、80°C~180°Cが好ましく、100°C~160°Cがより好ましく、125°C~150°Cが特に好ましい。前記加熱温度が、80°C未満であると、反応速度が遅くなると共に長時間かけても十分な架橋密度まで到達できなくなることがある。前記加熱温度が、180°Cを超えると、反応が速くなるが、架橋密度が上がり過ぎ、電荷輸送性の低下を引き起こして電子写真感光体の明部電位が上昇し、感度低下し、電子写真感光体の他の層構成材料への加熱の影響が大きくなり、電子写真感光体が劣化することがある。前記加熱時間としては、特に制限はなく、目的に応じて適宜選択することができ、例えば、20分間~30分間などが挙げられる。前記3次元架橋ポリマーは、前記電荷輸送性化合物の芳香環に[テトラヒドロ-2H-ピラン-2-イルオキシ]メチル基を3つ以上有する化合物と、前記一般式1で表される電荷輸送性化合物と、硬化触媒とを含有する混合物を加熱し、[テトラヒドロ-2H-ピラン-2-イルオキシ]メチル基の一部を脱離させる反応により得られることが好ましい。前記硬化触媒としては、特に制限はなく、目的に応じて適宜選択することができるが、硬化反応性の点から、酸触媒が好ましい。前記酸触媒としては、特に制限はなく、目的に応じて適宜選択することができ、例えば、有機スルホン酸、有機スルホン酸塩などが挙げられる。前記有機スルホン酸としては、特に制限はなく、目的に応じて適宜選択することができ、例えば、ビニルスルホン酸、パラトルエンスルホン酸、ドデシルベンゼンスルホン酸、ナフタレンスルホン酸などが挙げられる。また、一定以上の温度をかけることで酸性度が発現する所謂熱潜在性化合物も前記硬化触媒として用いることができる。前記熱潜在性化合物としては、市販品を用いることができ、例えば、キングインダストリー社製のNACURE2500、NACURE5225、NACURE5543、NACURE5925等のアミンによりブロックさせた熱潜在性プロトン酸触媒、三進化学社製のSI-60、旭電化社製のアデカオプトマーCP-66、CP-77などが挙げられる。前記硬化触媒の量としては、特に制限はなく、目的に応じて適宜選択することができるが、前記塗工液の固形分に対して、0.02質量~5質量が好ましく、0.02質量~0.4質量がより好ましい。前記量が、5質量を超えると、前記硬化触媒が酸触媒の場合に塗工液の酸性度が上がり、塗工設備等の腐蝕を引き起こしたりすることがある。前記硬化触媒が、前記熱潜在性化合物の場合は、塗工液段階での腐蝕の問題は発生せず、硬化触媒の量を増加させることが可能であるが、ブロック剤としてのアミン化合物が残留すると残留電位等の感光体特性に悪影響するためあまり多量に添加するのは好ましくない。一方、前記酸触媒に比べると酸部分の含有量が少ない。そのため、前記熱潜在性化合物の場合は、0.2質量~2質量が好ましい。前記混合物は、機械的耐久性及び画像品質の両立の点から、前記電荷輸送性化合物の芳香環に[テトラヒドロ-2H-ピラン-2-イルオキシ]メチル基を3つ以上有する化合物と、前記一般式1で表される電荷輸送性化合物との合計質量に対して、前記一般式1で表される電荷輸送性化合物を5質量~60質量含有することが好ましく、20質量~60質量含有することがより好ましく、30質量~50質量含有することが特に好ましい。--その他の成分--前記その他の成分としては、特に制限はなく、目的に応じて適宜選択することができ、例えば、溶剤、レベリング剤、酸化防止剤、フィラーなどが挙げられる。---溶剤---前記溶剤としては、特に制限はなく、目的に応じて適宜選択することができ、例えば、メタノール、エタノール、プロパノール、ブタノール等のアルコール系溶剤;アセトン、メチルエチルケトン、メチルイソブチルケトン、シクロヘキサノン等のケトン系溶剤;酢酸エチル、酢酸ブチル等のエステル系溶剤;テトラヒドロフラン、メチルテトラヒドロフラン、ジオキサン、プロピルエーテル、ジエチレングリコールジメチルエーテル、プロピレングリコール1-モノメチルエーテル-2-アセテート等のエーテル系溶剤;ジクロロメタン、ジクロロエタン、トリクロロエタン、クロロベンゼン等のハロゲン系溶剤;ベンゼン、トルエン、キシレン等の芳香族系溶剤;メチルセロソルブ、エチルセロソルブ、セロソルブアセテート等のセロソルブ系溶剤などが挙げられる。これらは、1種単独で使用してもよく、2種以上を併用してもよい。前記溶剤の希釈率としては、特に制限はなく、組成物の溶解性、浸漬塗工法、スプレーコート法、ビードコート法、リングコート法等の塗工法、目的とする厚みなどに応じて適宜選択することができる。---レベリング剤---前記レベリング剤としては、特に制限はなく、目的に応じて適宜選択することができ、例えば、ジメチルシリコーンオイル、メチルフェニルシリコーンオイル等のシリコーンオイル類;側鎖にパーフルオロアルキル基を有するポリマー乃至オリゴマーなどが挙げられる。前記レベリング剤の含有量としては、特に制限はなく、目的に応じて適宜選択することができるが、前記塗工液の全固形量に対して、1質量以下が好ましい。---酸化防止剤---前記酸化防止剤は、繰り返し使用に対する電子写真感光体の感度低下、残留電位の上昇等を防止する目的で、添加することができる。なお、前記酸化防止剤は、前記架橋型電荷輸送層、前記電荷輸送層、前記電荷発生層、及び前記その他の層などの各層に添加してもよい。前記酸化防止剤としては、特に制限はなく、目的に応じて適宜選択することができ、例えば、フェノール系化合物類、パラフェニレンジアミン類、ハイドロキノン類、有機硫黄化合物類、有機燐化合物類などが挙げられる。これらは、1種単独で使用してもよいし、2種以上を併用してもよい。前記フェノール系化合物類としては、特に制限はなく、目的に応じて適宜選択することができ、例えば、2,6-ジ-t-ブチル-p-クレゾール、ブチル化ヒドロキシアニソール、2,6-ジ-t-ブチル-4-エチルフェノール、ステアリル-β-3,5-ジ-t-ブチル-4-ヒドロキシフェニルプロピオネート、2,2’-メチレン-ビス-4-メチル-6-t-ブチルフェノール、2,2’-メチレン-ビス-4-エチル-6-t-ブチルフェノール、4,4’-チオビス-3-メチル-6-t-ブチルフェノール、4,4’-ブチリデンビス-3-メチル-6-t-ブチルフェノール、1,1,3-トリス-2-メチル-4-ヒドロキシ-5-t-ブチルフェニルブタン、1,3,5-トリメチル-2,4,6-トリス3,5-ジ-t-ブチル-4-ヒドロキシベンジルベンゼン、テトラキス-[メチレン-3-3’,5’-ジ-t-ブチル-4’-ヒドロキシフェニルプロピオネート]メタン、ビス[3,3’-ビス4’-ヒドロキシ-3’-t-ブチルフェニルブチリックアッシド]グリコールエステル、トコフェロール類などが挙げられる。前記パラフェニレンジアミン類としては、特に制限はなく、目的に応じて適宜選択することができ、例えば、N-フェニル-N’-イソプロピル-p-フェニレンジアミン、N,N’-ジ-sec-ブチル-p-フェニレンジアミン、N-フェニル-N-sec-ブチル-p-フェニレンジアミン、N,N’-ジ-イソプロピル-p-フェニレンジアミン、N,N’-ジメチル-N,N’-ジ-t-ブチル-p-フェニレンジアミンなどが挙げられる。前記ハイドロキノン類としては、特に制限はなく、目的に応じて適宜選択することができ、例えば、2,5-ジ-t-オクチルハイドロキノン、2,6-ジドデシルハイドロキノン、2-ドデシルハイドロキノン、2-ドデシル-5-クロロハイドロキノン、2-t-オクチル-5-メチルハイドロキノン、2-2-オクタデセニル-5-メチルハイドロキノンなどが挙げられる。前記有機硫黄化合物類としては、特に制限はなく、目的に応じて適宜選択することができ、例えば、ジラウリル-3,3’-チオジプロピオネート、ジステアリル-3,3’-チオジプロピオネート、ジテトラデシル-3,3’-チオジプロピオネートなどが挙げられる。前記有機燐化合物類としては、特に制限はなく、目的に応じて適宜選択することができ、例えば、トリフェニルホスフィン、トリノニルフェニルホスフィン、トリジノニルフェニルホスフィン、トリクレジルホスフィン、トリ2,4-ジブチルフェノキシホスフィンなどが挙げられる。前記酸化防止剤としては、特に制限はなく、適宜合成したものを使用してもよいし、ゴム、プラスチック、油脂類等の酸化防止剤として公知の市販品を使用してもよい。前記酸化防止剤の含有量としては、特に制限はなく、目的に応じて適宜選択することができるが、前記塗工液により形成される層最表面層の総質量に対して、0.01質量~10質量が好ましく、0.01質量~1質量がより好ましい。---フィラー---前記フィラーは、前記塗工液の更なる耐摩耗性を向上させることを目的として、添加することができる。前記フィラーとしては、特に制限はなく、目的に応じて適宜選択することができ、例えば、有機性フィラー材料、無機性フィラー材料などが挙げられる。前記有機性フィラー材料としては、特に制限はなく、目的に応じて適宜選択することができ、例えば、ポリテトラフルオロエチレン等のフッ素樹脂粉末、シリコーン樹脂粉末、a-カーボン粉末などが挙げられる。前記無機性フィラー材料としては、特に制限はなく、目的に応じて適宜選択することができ、例えば、銅、スズ、アルミニウム、インジウム等の金属粉末;シリカ、酸化錫、酸化亜鉛、酸化チタン、アルミナ、酸化ジルコニウム、酸化インジウム、酸化アンチモン、酸化ビスマス、酸化カルシウム、アンチモンをドープした酸化錫、錫をドープした酸化インジウム等の金属酸化物;フッ化錫、フッ化カルシウム、フッ化アルミニウム等の金属フッ化物;チタン酸カリウム、窒化硼素などが挙げられる。これらの中でも、耐摩耗性に優れる点で、無機材料が好ましく、絶縁性、熱安定性、及び耐摩耗性に優れる点で、六方細密構造を有するα型アルミナがより好ましい。前記フィラーの平均一次粒径としては、特に制限はなく、目的に応じて適宜選択することができるが、光透過率、耐摩耗性等に優れる点で、0.01μm~0.5μmが好ましい。前記平均一次粒径が、0.01μm未満であると、耐摩耗性の低下、分散性の低下等を引き起こすことがあり、0.5μmを超えると、前記フィラーの沈降性が促進し、トナーのフィルミングが発生することがある。前記フィラーの含有量としては、特に制限はなく、目的に応じて適宜選択することができるが、前記塗工液により形成される層最表面層の総質量に対して、5質量~50質量が好ましく、10質量~40質量がより好ましい。前記含有量が、5質量未満であると、耐摩耗性が不十分となることがあり、50質量を超えると、透明性が損なわれることがある。更に、これらのフィラーは少なくとも一種の表面処理剤で表面処理することが可能であり、そうすることがフィラーの分散性が向上するので好ましい。フィラーの分散性の低下は残留電位の上昇だけでなく、塗膜の透明性の低下や塗膜欠陥の発生、さらには耐摩耗性の低下をも引き起こすため、高耐久化あるいは高画質化を妨げる大きな問題に発展する可能性がある。----表面処理剤----前記表面処理剤としては、特に制限はなく、目的に応じて適宜選択することができるが、フィラーの絶縁性を維持できる表面処理剤が好ましく、フィラーの分散性及び画像ボケの点で、チタネート系カップリング剤、アルミニウム系カップリング剤、ジルコアルミネート系カップリング剤、高級脂肪酸又はこれらとシランカップリング剤との混合物;Al2O3、TiO2、ZrO2、シリコーン、ステアリン酸アルミニウム又はこれらの混合物がより好ましい。なお、前記シランカップリング剤による処理は、画像ボケの影響が強くなるが、上記の表面処理剤とシランカップリング剤との混合処理を施すことによりその影響を抑制できる場合がある。前記表面処理剤の量としては、特に制限はなく、用いるフィラーの平均一次粒径により異なり、目的に応じて適宜選択することができるが、前記フィラーに対して、3質量~30質量が好ましく、5質量~20質量がより好ましい。前記含有量が、3質量未満であると、前記フィラーの分散効果が得られないことがあり、30質量を超えると、残留電位の著しい上昇を引き起こすことがある。---塗工---前記塗工としては、特に制限はなく、目的に応じて適宜選択することができ、例えば、浸漬塗工法、スプレーコート法、ビードコート法、リングコート法などが挙げられる。前記3次元架橋ポリマーの電荷輸送性は、従来の架橋膜に比べて最高レベルの特性を有しているが、通常の分子分散型電荷輸送層に比べるとまだ低い。したがって、電荷輸送層は従来型の分子分散型電荷輸送層を用い、その表面の保護層最表面層に3次元架橋ポリマーを用いることが好ましい。即ち、比較的厚膜の通常の分子分散型電荷輸送層上に薄膜の架橋型電荷輸送層を形成することで、感度特性を低下させることなく上記の特徴を有する電子写真感光体の提供が可能になる。前記最表面層前記架橋型電荷輸送層の平均厚みとしては、特に制限はなく、目的に応じて適宜選択することができるが、1μm~10μmが好ましく、3μm~8μmがより好ましい。前記平均厚みが、1μm未満であると、十分な高寿命化が図れないことがあり、10μmを超えると、感度低下、明部電位の上昇等が生じ、安定した画像出力がしにくくなることがある。<<電荷発生層>>前記電荷発生層は、電荷発生物質を含有し、結着樹脂を含有することが好ましく、更に必要に応じて上述の酸化防止剤等のその他の成分を含有する。-電荷発生物質-前記電荷発生物質としては、特に制限はなく、目的に応じて適宜選択することができ、例えば、無機系材料、有機系材料などが挙げられる。--無機系材料--無機系材料としては、特に制限はなく、目的に応じて適宜選択することができ、例えば、結晶セレン、アモルファス-セレン、セレン-テルル、セレン-テルル-ハロゲン、セレン-ヒ素化合物、アモルファス-シリコン例えば、ダングリングボンドを水素原子、ハロゲン原子等でターミネートしたもの;ホウ素原子、リン原子等をドープしたものなどが好適などが挙げられる。--有機系材料--前記有機系材料としては、特に制限はなく、目的に応じて適宜選択することができ、例えば、金属フタロシアニン、無金属フタロシアニン等のフタロシアニン系顔料;アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系又は多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。これらは、1種単独で使用してもよいし、2種以上を併用してもよい。-結着樹脂-前記結着樹脂としては、特に制限はなく、目的に応じて適宜選択することができ、例えば、ポリアミド樹脂、ポリウレタン樹脂、エポキシ樹脂、ポリケトン樹脂、ポリカーボネート樹脂、シリコーン樹脂、アクリル樹脂、ポリビニルブチラール樹脂、ポリビニルホルマール樹脂、ポリビニルケトン樹脂、ポリスチレン樹脂、ポリ-N-ビニルカルバゾール樹脂、ポリアクリルアミド樹脂などが挙げられる。これらは、1種単独で使用してもよいし、2種以上を併用してもよい。前記結着樹脂としては、上述の結着樹脂の他に、電荷輸送機能を有する電荷輸送性高分子材料を含んでもよく、例えば、1アリールアミン骨格、ベンジジン骨格、ヒドラゾン骨格、カルバゾール骨格、スチルベン骨格、ピラゾリン骨格等を有する、ポリカーボネート、ポリエステル、ポリウレタン、ポリエーテル、ポリシロキサン、アクリル樹脂等の高分子材料、2ポリシラン骨格を有する高分子材料などを用いることができる。前記1の具体例としては、例えば、特開平01-001728号公報、特開平01-009964号公報、特開平01-013061号公報、特開平01-019049号公報、特開平01-241559号公報、特開平04-011627号公報、特開平04-175337号公報、特開平04-183719号公報、特開平04-225014号公報、特開平04-230767号公報、特開平04-320420号公報、特開平05-232727号公報、特開平05-310904号公報、特開平06-234836号公報、特開平06-234837号公報、特開平06-234838号公報、特開平06-234839号公報、特開平06-234840号公報、特開平06-234841号公報、特開平06-239049号公報、特開平06-236050号公報、特開平06-236051号公報、特開平06-295077号公報、特開平07-056374号公報、特開平08-176293号公報、特開平08-208820号公報、特開平08-211640号公報、特開平08-253568号公報、特開平08-269183号公報、特開平09-062019号公報、特開平09-043883号公報、特開平09-71642号公報、特開平09-87376号公報、特開平09-104746号公報、特開平09-110974号公報、特開平09-110976号公報、特開平09-157378号公報、特開平09-221544号公報、特開平09-227669号公報、特開平09-235367号公報、特開平09-241369号公報、特開平09-268226号公報、特開平09-272735号公報、特開平09-302084号公報、特開平09-302085号公報、特開平09-328539号公報等に記載の電荷輸送性高分子材料などが挙げられる。前記2の具体例としては、例えば、特開昭63-285552号公報、特開平05-19497号公報、特開平05-70595号公報、特開平10-73944号公報等に記載のポリシリレン重合体等の電荷輸送性高分子材料などが挙げられる。-その他の成分-前記その他の成分としては、特に制限はなく、目的に応じて適宜選択することができ、例えば、低分子電荷輸送物質、溶剤、レベリング剤などが挙げられ、上述の酸化防止剤を含んでもよい。--低分子電荷輸送物質--前記低分子電荷輸送物質としては、特に制限はなく、目的に応じて適宜選択することができ、例えば、電子輸送物質、正孔輸送物質などが挙げられる。前記電子輸送物質としては、特に制限はなく、目的に応じて適宜選択することができ、例えば、クロルアニル、ブロムアニル、テトラシアノエチレン、テトラシアノキノジメタン、2,4,7-トリニトロ-9-フルオレノン、2,4,5,7-テトラニトロ-9-フルオレノン、2,4,5,7-テトラニトロキサントン、2,4,8-トリニトロチオキサントン、2,6,8-トリニトロ-4H-インデノ1,2-bチオフェン-4-オン、1,3,7-トリニトロジベンゾチオフェン-5,5-ジオキサイド、ジフェノキノン誘導体などが挙げられる。これらは、1種単独で使用してもよいし、2種以上を併用してもよい。前記正孔輸送物質としては、特に制限はなく、目的に応じて適宜選択することができ、例えば、オキサゾール誘導体、オキサジアゾール誘導体、イミダゾール誘導体、モノアリールアミン誘導体、ジアリールアミン誘導体、トリアリールアミン誘導体、スチルベン誘導体、α-フェニルスチルベン誘導体、ベンジジン誘導体、ジアリールメタン誘導体、トリアリールメタン誘導体、9-スチリルアントラセン誘導体、ピラゾリン誘導体、ジビニルベンゼン誘導体、ヒドラゾン誘導体、インデン誘導体、ブタジェン誘導体、ピレン誘導体等、ビススチルベン誘導体、エナミン誘導体等などが挙げられる。これらは、1種単独で使用してもよいし、2種以上を併用してもよい。--溶剤--前記溶剤としては、特に制限はなく、目的に応じて適宜選択することができ、例えば、テトラヒドロフラン、ジオキサン、ジオキソラン、トルエン、ジクロロメタン、モノクロロベンゼン、ジクロロエタン、シクロヘキサノン、シクロペンタノン、アニソール、キシレン、メチルエチルケトン、アセトン、酢酸エチル、酢酸ブチルなどが挙げられる。これらは、1種単独で使用してもよいし、2種以上を併用してもよい。--レベリング剤--前記レベリング剤としては、特に制限はなく、目的に応じて適宜選択することができ、例えば、ジメチルシリコーンオイル、メチルフェニルシリコーンオイル等のシリコーンオイルなどが挙げられる。これらは、1種単独で使用してもよいし、2種以上を併用してもよい。-電荷発生層の形成方法-前記電荷発生層の形成方法としては、特に制限はなく、目的に応じて適宜選択することができ、例えば、前記電荷発生物質及び前記結着樹脂を前記溶剤等の前記その他の成分に溶解乃至分散して得られた塗工液を、前記導電性支持体上に塗布して乾燥することにより形成する方法などが挙げられる。なお、前記塗工液は、例えば、キャスティング法などにより塗布することができる。前記電荷発生層の平均厚みとしては、特に制限はなく、目的に応じて適宜選択することができるが、0.01μm~5μmが好ましく、0.05μm~2μmがより好ましい。<<電荷輸送層>>前記電荷輸送層は、帯電電荷を保持させ、かつ、露光により電荷発生層で発生分離した電荷を移動させて保持していた帯電電荷と結合させることを目的とする層である。帯電電荷を保持させる目的を達成するためには、電気抵抗が高いことが要求される。また、保持していた帯電電荷で高い表面電位を得る目的を達成するためには、誘電率が小さく、かつ、電荷移動性がよいことが要求される。前記電荷輸送層は、電荷輸送物質を含有し、結着樹脂を含有することが好ましく、更に必要に応じてその他の成分を含有する。-電荷輸送性物質-前記電荷輸送物質としては、特に制限はなく、目的に応じて適宜選択することができ、例えば、電子輸送物質、正孔輸送物質、高分子電荷輸送物質などが挙げられる。--電子輸送物質--前記電子輸送物質電子受容性物質としては、特に制限はなく、目的に応じて適宜選択することができ、例えば、クロルアニル、ブロムアニル、テトラシアノエチレン、テトラシアノキノジメタン、2,4,7-トリニトロ-9-フルオレノン、2,4,5,7-テトラニトロ-9-フルオレノン、2,4,5,7-テトラニトロキサントン、2,4,8-トリニトロチオキサントン、2,6,8-トリニトロ-4H-インデノ1,2-bチオフェン-4オン、1,3,7-トリニトロジベンゾチオフェン-5,5-ジオキサイドなどが挙げられる。これらは、1種単独で使用してもよく、2種以上を併用してもよい。--正孔輸送物質--前記正孔輸送物質電子供与性物質としては、特に制限はなく、目的に応じて適宜選択することができ、例えば、オキサゾール誘導体、オキサジアゾール誘導体、イミダゾール誘導体、トリフェニルアミン誘導体、9-p-ジエチルアミノスチリルアントラセン、1,1-ビス-4-ジベンジルアミノフェニルプロパン、スチリルアントラセン、スチリルピラゾリン、フェニルヒドラゾン類、α-フェニルスチルベン誘導体、チアゾール誘導体、トリアゾール誘導体、フェナジン誘導体、アクリジン誘導体、ベンゾフラン誘導体、ベンズイミダゾール誘導体、チオフェン誘導体などが挙げられる。これらは、1種単独で使用してもよく、2種以上を併用してもよい。--高分子電荷輸送物質--前記高分子電荷輸送物質としては、特に制限はなく、目的に応じて適宜選択することができ、例えば、カルバゾール環を有する重合体、ヒドラゾン構造を有する重合体、ポリシリレン重合体、トリアリールアミン構造を有する重合体、電子供与性基を有する重合体、その他の重合体などが挙げられる。前記カルバゾール環を有する重合体としては、特に制限はなく、目的に応じて適宜選択することができ、例えば、ポリ-N-ビニルカルバゾール、特開昭50-82056号公報、特開昭54-9632号公報、特開昭54-11737号公報、特開平4-175337号公報、特開平4-183719号公報、特開平6-234841号公報に記載の化合物などが挙げられる。前記ヒドラゾン構造を有する重合体としては、特に制限はなく、目的に応じて適宜選択することができ、例えば、特開昭57-78402号公報、特開昭61-20953号公報、特開昭61-296358号公報、特開平1-134456号公報、特開平1-179164号公報、特開平3-180851号公報、特開平3-180852号公報、特開平3-50555号公報、特開平5-310904号公報、特開平6-234840号公報に記載の化合物などが挙げられる。前記ポリシリレン重合体としては、特に制限はなく、目的に応じて適宜選択することができ、例えば、特開昭63-285552号公報、特開平1-88461号公報、特開平4-264130号公報、特開平4-264131号公報、特開平4-264132号公報、特開平4-264133号公報、特開平4-289867号公報に記載の化合物などが挙げられる。前記トリアリールアミン構造を有する重合体としては、特に制限はなく、目的に応じて適宜選択することができ、例えば、N,N-ビス4-メチルフェニル-4-アミノポリスチレン、特開平1-134457号公報、特開平2-282264号公報、特開平2-304456号公報、特開平4-133065号公報、特開平4-133066号公報、特開平5-40350号公報、特開平5-202135号公報に記載の化合物などが挙げられる。前記電子供与性基を有する重合体としては、特に制限はなく、目的に応じて適宜選択することができ、例えば、公知の単量体との共重合体、ブロック重合体、グラフト重合体、スターポリマーなどが挙げられる。更には、例えば、特開平3-109406号公報に開示されているような電子供与性基を有する架橋重合体などを用いることもできる。前記その他の重合体としては、例えば、ニトロピレンのホルムアルデヒド縮重合体、特開昭51-73888号公報、特開昭56-150749号公報、特開平6-234836号公報、特開平6-234837号公報に記載の化合物などが挙げられる。前記高分子電荷輸送物質としては、上記以外にも、例えば、トリアリールアミン構造を有するポリカーボネート樹脂、トリアリールアミン構造を有するポリウレタン樹脂、トリアリールアミン構造を有するポリエステル樹脂、トリアリールアミン構造を有するポリエーテル樹脂などが挙げられる。前記高分子電荷輸送物質としては、例えば、特開昭64-1728号公報、特開昭64-13061号公報、特開昭64-19049号公報、特開平4-11627号公報、特開平4-225014号公報、特開平4-230767号公報、特開平4-320420号公報、特開平5-232727号公報、特開平7-56374号公報、特開平9-127713号公報、特開平9-222740号公報、特開平9-265197号公報、特開平9-211877号公報、特開平9-304956号公報等に記載の化合物などが挙げられる。-結着樹脂-前記結着樹脂としては、特に制限はなく、目的に応じて適宜選択することができ、例えば、ポリカーボネート樹脂、ポリエステル樹脂、メタクリル樹脂、アクリル樹脂、ポリエチレン樹脂、ポリ塩化ビニル樹脂、ポリ酢酸ビニル樹脂、ポリスチレン樹脂、フェノール樹脂、エポキシ樹脂、ポリウレタン樹脂、ポリ塩化ビニリデン樹脂、アルキッド樹脂、シリコーン樹脂、ポリビニルカルバゾール樹脂、ポリビニルブチラール樹脂、ポリビニルホルマール樹脂、ポリアクリレート樹脂、ポリアクリルアミド樹脂、フェノキシ樹脂などが挙げられる。これらは、1種単独で使用してもよく、2種以上を併用してもよい。なお、前記電荷輸送層は、架橋性のバインダー樹脂と架橋性の電荷輸送物質との共重合体を含むこともできる。-その他の成分-前記その他の成分としては、特に制限はなく、目的に応じて適宜選択することができ、例えば、溶剤、可塑剤、レベリング剤などが挙げられ、上述の酸化防止剤を含んでもよい。--溶剤--前記溶剤としては、特に制限はなく、目的に応じて適宜選択することができ、前記電荷発生層と同様なものが使用できるが、前記電荷輸送物質及び前記結着樹脂を良好に溶解する溶剤が好ましい。これらは、1種単独で使用してもよく、2種以上混合して使用してもよい。--可塑剤--前記可塑剤としては、特に制限はなく、目的に応じて適宜選択することができ、例えば、ジブチルフタレート、ジオクチルフタレート等の一般樹脂の可塑剤などが挙げられる。前記可塑剤の含有量としては、特に制限はなく、目的に応じて適宜選択することができるが、前記結着樹脂100質量部に対して、0質量部~30質量部が好ましい。--レベリング剤--前記レベリング剤としては、特に制限はなく、目的に応じて適宜選択することができ、例えば、ジメチルシリコーンオイル、メチルフェニルシリコーンオイル等のシリコーンオイル類;側鎖にパーフルオロアルキル基を有するポリマー乃至オリゴマーなどが挙げられる。前記レベリング剤の含有量としては、特に制限はなく、目的に応じて適宜選択することができるが、前記結着樹脂100質量部に対して、0質量部~1質量部が好ましい。-電荷輸送層の形成方法-前記電荷輸送層の形成方法としては、特に制限はなく、目的に応じて適宜選択することができ、例えば、前記電荷輸送物質及び前記結着樹脂を前記溶剤等の前記その他の成分に溶解乃至分散して得られた塗工液を、前記電荷発生層上に塗布して乾燥することにより形成する方法などが挙げられる。なお、前記塗工液は、例えば、キャスティング法などにより塗布することができる。前記電荷輸送層の平均厚みとしては、特に制限はなく、目的に応じて適宜選択することができるが、5μm~40μmが好ましく、10μm~30μmがより好ましい。<<その他の層>>前記その他の層としては、特に制限はなく、目的に応じて適宜選択することができ、例えば、下引き層、中間層などが挙げられる。-下引き層-前記下引き層は、前記導電性支持体と前記感光層との間に設けることができる。前記下引き層は、樹脂を含有し、更に必要に応じて上述の酸化防止剤、微粉末顔料、カップリング剤等のその他の成分を含有する。前記下引き層に含まれる樹脂としては、特に制限はなく、目的に応じて適宜選択することができ、例えば、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド-メラミン樹脂、エポキシ樹脂等、三次元網目構造を形成する硬化型樹脂などが挙げられる。これらの中でも、前記樹脂の上に感光層を溶剤で塗布する点で、一般の有機溶剤に対して耐溶剤性の高い樹脂が好ましい。前記下引き層に含まれる微粉末顔料としては、モアレ防止、残留電位の低減等を図ることができる顔料であれば、特に制限はなく、目的に応じて適宜選択することができ、例えば、酸化チタン、シリカ、アルミナ、酸化ジルコニウム、酸化スズ、酸化インジウム等の金属酸化物などが挙げられる。前記下引き層に含まれるカップリング剤としては、特に制限はなく、目的に応じて適宜選択することができ、例えば、シランカップリング剤、チタンカップリング剤、クロムカップリング剤などが挙げられる。前記下引き層としては、特に制限はなく、目的に応じて適宜選択することができ、例えば、単層であってもよく、上記種類の組合せで2層以上の積層であってもよい。前記下引き層の形成方法としては、特に制限はなく、目的に応じて適宜選択することができ、例えば、前述の感光層の如く適当な溶媒及び塗工法を用いた形成方法;Al2O3を陽極酸化して形成する方法;ポリパラキシリレンパリレン等の有機物、SiO2、SnO2、TiO2、ITO、CeO2等の無機物を真空薄膜作製法にて形成する方法などが挙げられる。前記下引き層の平均厚みとしては、特に制限はなく、目的に応じて適宜選択することができるが、1μm~5μmが好ましい。-中間層-前記中間層は、前記電荷輸送層と前記架橋型電荷輸送層との間に、前記架橋型電荷輸送層への電荷輸送層成分の混入を抑える又は両層間の接着性を改善することを目的として設けることができる。前記中間層は、架橋型電荷輸送層塗工液に対し不溶性又は難溶性であるものが適しており、結着樹脂を含有し、更に必要に応じて上述の酸化防止剤等のその他の成分を含有する。前記中間層に含まれる結着樹脂としては、特に制限はなく、目的に応じて適宜選択することができ、例えば、ポリアミド、アルコール可溶性ナイロン、水溶性ポリビニルブチラール、ポリビニルブチラール、ポリビニルアルコールなどが挙げられる。前記中間層の形成方法としては、特に制限はなく、目的に応じて適宜選択することができ、例えば、前述の感光層の如く適当な溶媒及び塗工法を用いて形成する方法などが挙げられる。前記中間層の平均厚みとしては、特に制限はなく、目的に応じて適宜選択することができるが、0.05μm~2μmが好ましい。以下では、本発明の電子写真感光体の実施形態について説明する。<第1の実施形態>第1の実施形態に係る電子写真感光体の層構成について、図1を用いて説明する。図1は、最も基本的な積層感光体の構成例であり、導電性支持体1上に電荷発生層2、電荷輸送層3を順次積層したものである。負帯電で使用する場合は電荷輸送層にホール輸送性電荷輸送物質が使用され、正帯電で使用される場合は電荷輸送層に電子輸送性電荷輸送物質が使用される。この場合、最表面層は、電荷輸送層3である。<第2の実施形態>第2の実施形態に係る電子写真感光体の層構成について、図2を用いて説明する。図2は、基本構成第1の実施形態の積層感光体に下引き層4を設けた構成であり、最も実用化されている構成である。この場合、最表面層は、電荷輸送層3である。<第3の実施形態>第3の実施形態に係る電子写真感光体の層構成について、図3を用いて説明する。図3は、第2の実施形態に、更に保護層として架橋型電荷輸送層5を最表面に設けた構成である。この場合、最表面層は、架橋型電荷輸送層5である。ここで、下引き層4は必須ではないが、電荷リークの防止等に重要な機能を果たしており、通常は使用される。この感光体構成の場合、電荷発生層から感光体表面までの電荷移動を電荷輸送層3と架橋型電荷輸送層5の二層で分担しており、主機能を分離することができる。例えば、電荷輸送性に優れる電荷輸送層と機械的耐久性に優れる架橋型電荷輸送層を組み合わせることで電荷輸送性にも優れ機械的耐久性にも優れた電子写真感光体の提供が可能になる。<第4の実施形態>第4の実施形態に係る電子写真感光体の層構成について、図4を用いて説明する。図4は、導電性支持体1上に、電荷発生物質と電荷輸送物質を主成分とする感光層6を設けた構成である。この場合、最表面層は、感光層6である。最表面層に電荷発生物質を含有させることが必要であり、最表面層を形成するための塗工液であって電荷発生物質を混合分散した塗工液を作製して、塗工後、加熱乾燥により重合反応させて最表面層を作製する。<第5の実施形態>第5の実施形態に係る電子写真感光体の層構成について、図5を用いて説明する。図5は、単層の感光層6上に保護層7を設けた構成である。この場合、最表面層は保護層7である。<電子写真感光体の製造方法>本発明の前記電子写真感光体の製造方法としては、特に制限はなく、目的に応じて適宜選択することができるが、導電性支持体と、該導電性支持体上に少なくとも感光層を有し、最表面に3次元架橋ポリマーを有する最表面層を有する本発明の前記電子写真感光体の製造方法であって、前記電荷輸送性化合物の芳香環に[テトラヒドロ-2H-ピラン-2-イルオキシ]メチル基を3つ以上有する化合物と、前記一般式1で表される電荷輸送性化合物とを、前記[テトラヒドロ-2H-ピラン-2-イルオキシ]メチル基の一部が切れて脱離する反応により重合して前記3次元架橋ポリマーを形成する3次元架橋ポリマー形成工程を含む電子写真感光体の製造方法が好ましい。前記導電性支持体としては、特に制限はなく、目的に応じて適宜選択することができ、例えば、前記電子写真感光体の説明において例示した前記導電性支持体などが挙げられる。前記導電性支持体の形成方法としては、特に制限はなく、目的に応じて適宜選択することができる。前記感光層としては、最表面に前記最表面層を有する限り、特に制限はなく、目的に応じて適宜選択することができ、例えば、少なくとも電荷発生層と、電荷輸送層と、最表面層架橋型電荷輸送層とをこの順に有し、更に必要に応じて、その他の層を有する感光層などが挙げられる。前記電荷発生層及び前記電荷輸送層としては、特に制限はなく、目的に応じて適宜選択することができ、例えば、前記電子写真感光体の説明において例示した前記電荷発生層及び前記電荷輸送層などが挙げられる。前記電荷発生層及び前記電荷輸送層の形成方法としては、特に制限はなく、目的に応じて適宜選択することができる。前記3次元架橋ポリマー形成工程としては、特に制限はなく、目的に応じて適宜選択することができ、例えば、本発明の前記電子写真感光体の説明において例示した前記3次元架橋ポリマーの形成方法などが挙げられる。画像形成装置及び画像形成方法本発明に関する画像形成装置は、電子写真感光体と、帯電手段と、露光手段と、現像手段と、転写手段とを少なくとも有し、更に必要に応じて、その他の手段を有する。前記画像形成装置において使用する電子写真感光体が、上述の本発明の電子写真感光体である。なお、帯電手段と、露光手段とを合わせて静電潜像形成手段と称することもある。本発明に関する画像形成方法は、帯電工程と、露光工程と、現像工程と、転写工程とを少なくとも含み、更に必要に応じて、その他の工程を含む。前記画像形成方法において使用する電子写真感光体が、上述の本発明の電子写真感光体である。なお、帯電工程と、露光工程とを合わせて静電潜像形成工程と称することもある。前記画像形成方法は、前記画像形成装置により好適に実施できる。前記帯電工程は、前記帯電手段により好適に実施でき、前記露光工程は、前記露光手段により好適に実施でき、前記現像工程は、前記現像手段により好適に実施でき、前記転写工程は、前記転写手段により好適に実施でき、前記その他の工程は、前記その他の手段により好適に実施できる。<帯電工程及び帯電手段>前記帯電工程としては、前記電子写真感光体表面を帯電させる工程であれば、特に制限はなく、目的に応じて適宜選択することができ、例えば、前記帯電手段により実施できる。前記帯電手段としては、前記電子写真感光体表面を帯電させる手段であれば、特に制限はなく、目的に応じて適宜選択することができ、例えば、導電性又は半導電性のロール、ブラシ、フィルム、ゴムブレード等を備えたそれ自体公知の接触帯電器、コロトロン、スコロトロン等のコロナ放電を利用した非接触帯電器電子写真感光体表面と帯電器との間に100μm以下の空隙を有する近接方式の非接触帯電器を含むなどが挙げられる。<露光工程及び露光手段>前記露光工程としては、帯電された電子写真感光体表面を露光して静電潜像を形成する工程であれば、特に制限はなく、目的に応じて適宜選択することができ、例えば、前記露光手段により実施できる。前記露光手段としては、帯電された電子写真感光体表面を露光して静電潜像を形成する手段であれば、特に制限はなく、目的に応じて適宜選択することができ、例えば、複写光学系、ロッドレンズアレイ系、レーザー光学系、液晶シャッタ光学系、LED光学系等の各種露光器などが挙げられる。前記露光器における光源としては、例えば、発光ダイオードLED、半導体レーザーLD、エレクトロルミネッセンスEL等の高輝度が確保できる光源などが挙げられる。なお、前記電子写真感光体の裏面側から像様に露光を行う光背面方式を採用してもよい。前記露光工程における電子写真感光体上への静電潜像書き込みは、デジタル方式により行われることが好ましい。これによりPCパーソナルコンピュータでの文書及び画像作製出力に効率よく対応できる画像形成方法が提供できる。前記露光手段による電子写真感光体上への静電潜像書き込みは、デジタル方式であることが好ましい。これによりPCでの文書及び画像作製出力に効率よく対応できる画像形成装置が提供できる。<現像工程及び現像手段>前記現像工程としては、前記静電潜像をトナーを用いて現像して可視像を形成する工程であれば、特に制限はなく、目的に応じて適宜選択することができ、例えば、前記現像手段により実施できる。前記現像手段としては、前記静電潜像をトナーを用いて現像して可視像を形成する手段であれば、特に制限はなく、目的に応じて適宜選択することができるが、トナーを含有する現像剤を収容し、前記静電潜像に該現像剤を接触又は非接触的に付与可能な現像器を少なくとも有するものが好ましい。前記現像器としては、乾式現像方式のものであってもよいし、湿式現像方式のものであってもよく、また、単色用現像器であってもよいし、多色用現像器であってもよい。これらの中でも、前記現像剤を摩擦攪拌させて帯電させる攪拌器と、回転可能なマグネットローラとを有するものが好ましい。前記現像器内では、例えば、前記トナーと前記キャリアとが混合攪拌され、その際の摩擦により該トナーが帯電し、回転するマグネットローラの表面に穂立ち状態で保持され、磁気ブラシが形成される。該マグネットローラは、前記電子写真感光体近傍に配置されているため、該マグネットローラの表面に形成された前記磁気ブラシを構成する前記トナーの一部は、電気的な吸引力によって該電子写真感光体の表面に移動する。その結果、前記静電潜像が該トナーにより現像されて該電子写真感光体の表面に該トナーによる可視像が形成される。<転写工程及び転写手段>前記転写工程としては、前記可視像を記録媒体に転写する工程であれば、特に制限はなく、目的に応じて適宜選択することができ、例えば、前記転写手段により実施できる。前記転写手段としては、前記可視像を記録媒体に転写する手段であれば、特に制限はなく、目的に応じて適宜選択することができる。前記転写工程としては、例えば、前記電子写真感光体表面から記録媒体に可視像を直接転写する方法と、中間転写体を用い、該中間転写体上に可視像を一次転写した後、該可視像を前記記録媒体上に二次転写する方法がある。いずれの態様も良好に使用することができるが、高画質化に際して転写による悪影響が大きいような場合には、転写回数が少ない前者直接転写の方法が好ましい。前記転写は、例えば、前記可視像を、転写帯電器を用いて前記電子写真感光体を帯電することにより行うことができ、前記転写手段により行うことができる。<定着工程及び定着手段>前記定着工程としては、前記記録媒体に転写された転写像を定着させる工程であれば、特に制限はなく、目的に応じて適宜選択することができ、例えば、前記定着手段により実施できる。前記定着手段としては、前記記録媒体に転写された転写像を定着させる手段であれば、特に制限はなく、目的に応じて適宜選択することができるが、公知の加熱加圧手段が好ましい。前記加熱加圧手段としては、例えば、加熱ローラと加圧ローラとの組み合わせ、加熱ローラと加圧ローラと無端ベルトとの組合せなどが挙げられる。前記加熱加圧手段における加熱としては、通常80°C~200°Cが好ましい。前記定着としては、例えば、各色のトナーに対し前記記録媒体に転写する毎に行ってもよいし、各色のトナーに対しこれを積層した状態で一度に同時に行ってもよい。<その他の工程及びその他の手段>前記その他の工程及びその他の手段としては、特に制限はなく、目的に応じて適宜選択することができ、例えば、除電工程及び除電手段、クリーニング工程及びクリーニング手段、リサイクル工程及びリサイクル手段、制御工程及び制御手段などが挙げられる。-除電工程及び除電手段-前記除電工程としては、前記電子写真感光体に対し除電バイアスを印加して除電を行う工程であれば、特に制限はなく、目的に応じて適宜選択することができ、例えば、前記除電手段により実施できる。前記除電手段としては、前記電子写真感光体に対し除電バイアスを印加して除電を行う手段であれば、特に制限はなく、目的に応じて適宜選択することができ、例えば、除電ランプなどが挙げられる。-クリーニング工程及びクリーニング手段-前記クリーニング工程としては、前記電子写真感光体上に残留する前記トナーを除去する工程であれば、特に制限はなく、目的に応じて適宜選択することができ、例えば、前記クリーニング手段により実施できる。前記クリーニング手段としては、前記電子写真感光体上に残留する前記トナーを除去する手段であれば、特に制限はなく、目的に応じて適宜選択することができ、例えば、磁気ブラシクリーナ、静電ブラシクリーナ、磁気ローラクリーナ、ブレードクリーナ、ブラシクリーナ、ウエブクリーナなどが挙げられる。-リサイクル工程及びリサイクル手段-前記リサイクル工程としては、前記クリーニング工程により除去した前記トナーを前記現像手段にリサイクルさせる工程であれば、特に制限はなく、目的に応じて適宜選択することができ、例えば、前記リサイクル手段により実施できる。前記リサイクル手段としては、特に制限はなく、目的に応じて適宜選択することができ、例えば、公知の搬送手段などが挙げられる。-制御工程及び制御手段-前記制御工程としては、前記各工程を制御する工程であれば、特に制限はなく、目的に応じて適宜選択することができ、例えば、前記制御手段により実施できる。前記制御手段としては、前記各工程を制御する手段であれば、特に制限はなく、目的に応じて適宜選択することができ、例えば、シークエンサー、コンピュータ等の機器が挙げられる。前記画像形成装置及び前記画像形成方法は、繰返し使用時の画像安定性が高く、かつ画像欠陥の少ない高画質を長期にわたって維持することができ、環境安定性及び耐ガス安定性にも優れる。以下では、本発明に関する画像形成装置の実施形態について説明する。図6は、本発明に関する電子写真プロセス、及び画像形成装置の一例を示す概略図である。図6に示すように、電子写真感光体10は、矢印の方向に回転し、電子写真感光体10の周りには、帯電手段としての帯電部材11、露光手段としての画像露光部材12、現像手段としての現像部材13、転写手段としての転写部材16、クリーニング手段としてのクリーニング部材17、除電手段としての除電部材18などが配置される。クリーニング部材17、及び除電部材18が省略されることもある。図6に示すように、画像形成装置の動作は基本的に以下のようになる。帯電部材11により、電子写真感光体10表面に対してほぼ均一に帯電が施される。続いて、画像露光部材12により、入力信号に対応した画像光書き込みが行われ、静電潜像が形成される。次に、現像部材13により、この静電潜像に現像が行われ、電子写真感光体表面にトナー像が形成される。形成されたトナー像は、転写部材16により、搬送ローラ14により転写部位に送られた記録媒体としての転写紙15に転写される。このトナー像は、図示しない定着装置により転写紙15上に定着される。転写紙に転写されなかった一部のトナーは、クリーニング部材17によりクリーニングされる。ついで、電子写真感光体上に残存する電荷は、除電部材18により除電が行われ、次のサイクルに移行する。図6に示すように、電子写真感光体10はドラム状の形状を示しているが、シート状、エンドレスベルト状のものであってもよい。帯電部材11、転写部材16には、コロトロン、スコロトロン、固体帯電器ソリッドステートチャージャのほか、ローラ状の帯電部材あるいはブラシ状の帯電部材等が用いられ、公知の手段がすべて使用可能である。一方、画像露光部材12、除電部材18などの光源には、蛍光灯、タングステンランプ、ハロゲンランプ、水銀灯、ナトリウム灯、発光ダイオードLED、半導体レーザーLD、エレクトロルミネッセンスELなどの発光物全般を用いることができる。これらの中でも半導体レーザーLDや発光ダイオードLEDが主に用いられる。所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。光照射を併用した転写工程、除電工程、クリーニング工程、あるいは前露光などの工程を設けることにより、電子写真感光体10に光が照射される。ただし、除電工程における電子写真感光体10への露光は、電子写真感光体10に与える疲労の影響が大きく、特に帯電低下や残留電位の上昇を引き起こす場合がある。したがって、露光による除電ではなく、帯電工程やクリーニング工程において逆バイアスを印加することによっても除電することが可能な場合もあり、電子写真感光体の高耐久化の面から有効な場合がある。電子写真感光体10に正負帯電を施し、画像露光を行なうと、電子写真感光体表面上には正負の静電潜像が形成される。これを負正極性のトナー検電微粒子で現像すれば、ポジ画像が得られるし、また正負極性のトナーで現像すれば、ネガ画像が得られる。かかる現像手段には、公知の方法が適用されるし、また、除電手段にも公知の方法が用いられる。電子写真感光体表面に付着する汚染物質の中でも帯電によって生成する放電物質やトナー中に含まれる外添剤等は、湿度の影響を拾いやすく異常画像の原因となっているが、このような異常画像の原因物質としては、紙粉もその一つであり、それらが電子写真感光体に付着することによって、異常画像が発生しやすくなるだけでなく、耐摩耗性を低下させたり、偏摩耗を引き起こしたりする傾向が見られる。したがって、上記の理由により電子写真感光体と紙とが直接接触しない構成であることが高画質化の点からより好ましい。現像部材13により、電子写真感光体10上に現像されたトナーは、転写紙15に転写されるが、すべてが転写されるわけではなく、電子写真感光体10上に残存するトナーも生ずる。このようなトナーは、クリーニング部材17により、電子写真感光体10から除去される。このクリーニング部材17は、クリーニングブレードあるいはクリーニングブラシ等公知のものが用いられる。また、両者が併用されることもある。本発明の電子写真感光体は、高光感度及び高安定化を実現したことから小径電子写真感光体に適用できる。したがって、上記の電子写真感光体がより有効に用いられる画像形成装置あるいはその方式としては、複数色のトナーに対応した各々の現像部に対して、対応した複数の電子写真感光体を具備し、それによって並列処理を行なう、いわゆるタンデム方式の画像形成装置に極めて有効に使用される。上記タンデム方式の画像形成装置は、フルカラー印刷に必要とされるイエローC、マゼンタM、シアンC、ブラックKの少なくとも4色のトナー及びそれらを保持する現像部を配置し、更にそれらに対応した少なくとも4本の電子写真感光体を具備することによって、従来のフルカラー印刷が可能な画像形成装置に比べ極めて高速なフルカラー印刷を可能としている。図7は、本発明に関するタンデム方式のフルカラー電子写真装置の一例を示す概略図である。図7において、電子写真感光体10Cシアン,10Mマゼンタ,10Yイエロー,10Kブラックは、ドラム状の電子写真感光体10であり、これらの感光体10C,10M,10Y,10Kは、図中の矢印方向に回転し、その周りに少なくとも回転順に帯電部材11C,11M,11Y,11K、現像部材13C,13M,13Y,13K、クリーニング部材17C,17M,17Y,17Kが配置されている。前記帯電部材11C,11M,11Y,11Kと、前記現像部材13C,13M,13Y,13Kとの間の電子写真感光体10の外側より、図示しない画像露光部材からのレーザー光12C,12M,12Y,12Kが照射され、電子写真感光体10C,10M,10Y,10Kに静電潜像が形成される。図7において、電子写真感光体10C,10M,10Y,10Kを中心とした4つの画像形成要素20C、20M、20Y、20Kが、転写材搬送手段である転写搬送ベルト19に沿って並置されている。転写搬送ベルト19は、各画像形成ユニット20C、20M、20Y、20Kの現像部材13C,13M,13Y,13Kと、クリーニング部材17C,17M,17Y,17Kとの間で電子写真感光体10C,10M,10Y,10Kに当接しており、転写搬送ベルト19の電子写真感光体10側の裏側に当たる面裏面には転写バイアスを印加するための転写部材16C,16M,16Y,16Kが配置されている。各画像形成要素20C、20M、20Y、20Kは現像装置内部のトナーの色が異なることであり、その他は全て同様の構成となっている。図7に示す構成のカラー電子写真装置において、画像形成動作は次のようにして行なわれる。まず、各画像形成要素20C、20M、20Y、20Kにおいて、電子写真感光体10C,10M,10Y,10Kが、電子写真感光体10と連れ周り方向に回転する帯電部材11C,11M,11Y,11Kにより帯電され、次に、電子写真感光体10の外側に配置された露光部図示せずでレーザー光12C,12M,12Y,12Kにより、作成する各色の画像に対応した静電潜像が形成される。次に現像部材13C,13M,13Y,13Kにより潜像を現像してトナー像が形成される。現像部材13C,13M,13Y,13Kは、それぞれCシアン,Mマゼンタ,Yイエロー,Kブラックのトナーで現像を行なう現像部材で、4つの電子写真感光体10C,10M,10Y,10K上で作られた各色のトナー像は転写ベルト19上で重ねられる。転写紙15は給紙コロ21によりトレイから送り出され、一対のレジストローラ22で一旦停止し、上記電子写真感光体上への画像形成とタイミングを合わせて転写部材23に送られる。転写ベルト19上に保持されたトナー像は転写部材23に印加された転写バイアスと転写ベルト19との電位差から形成される電界により、転写紙15上に転写される。転写紙上に転写されたトナー像は、搬送されて、定着部材24により転写紙上にトナーが定着されて、図示しない排紙部に排紙される。また、転写部で転写されずに各電子写真感光体10C,10M,10Y,10K上に残った残留トナーは、それぞれのユニットに設けられたクリーニング部材17C,17M,17Y,17Kで回収される。図7に示すような中間転写方式は、フルカラー印刷が可能な画像形成装置に特に有効であり、複数のトナー像を一度中間転写体上に形成した後に紙に一度に転写することによって、色ズレの防止の制御もしやすく高画質化に対しても有効である。中間転写体には、ドラム状やベルト状など種々の材質あるいは形状のものがあるが、従来公知である中間転写体のいずれも使用することが可能であり、電子写真感光体の高耐久化あるいは高画質化に対し有効かつ有用である。なお、図7の例では画像形成要素は転写紙搬送方向上流側から下流側に向けて、Yイエロー,Mマゼンタ,Cシアン,Kブラックの色の順で並んでいるが、この順番に限るものでは無く、色順は任意に設定されるものである。また、黒色のみの原稿を作成する際には、黒色以外の画像形成要素20C,20M,20Yが停止するような機構を設けることは有効に利用できる。以上に示すような画像形成手段において、複写装置、ファクシミリ、プリンタ内に固定して組み込まれていてもよいが、プロセスカートリッジの形でそれら装置内に組み込まれてもよい。プロセスカートリッジ本発明に関するプロセスカートリッジは、電子写真感光体と、帯電手段、露光手段、現像手段、転写手段、クリーニング手段及び徐電手段から選択される少なくとも1つの手段を有し、画像形成装置に着脱可能であるプロセスカートリッジにおいて、前記電子写真感光体が、上記の本発明の電子写真感光体である。これにより繰返し使用時の画像安定性が高く、かつ画像欠陥の少ない高画質を長期にわたって維持することができ、環境安定性や耐ガス性にも優れるプロセスカートリッジの提供が可能になる。前記プロセスカートリッジとは、一例を図8に示すように、電子写真感光体10を内蔵し、他に帯電部材11、画像露光部材12、現像部材13、転写部材16、クリーニング部材17、及び除電部材を含んだ1つの装置部品である。なお、符号15は転写紙である。次に、実施例及び比較例を挙げて本発明をより具体的に説明するが、本発明は下記実施例に制限されるものではない。なお、実施例中において使用する部は、全て質量部を表す。また、略号、p-TolSO3Hは、パラトルエンスルホン酸を表し、t-Bu3Pは、トリターシャルブチルホスフィンを表し、t-BuONaは、ナトリウム-tert-ブトキシドを表し、PdOAc2は、酢酸パラジウムを表し、Pd[t-Bu3P]2は、ビストリ-t-ブトキシホスフィンパラジウムを表す。合成例1<3次元架橋ポリマーの材料の中間体の合成>3次元架橋ポリマーの材料の中間体である4-[テトラヒドロ-2H-ピラン-2-イルオキシ]メチルブロモベンゼンの合成は、下記の手順により行った。まず、4-ブロモベンジルアルコール50.43g、3,4-ジヒドロ-2H-ピラン45.35g、及びテトラヒドロフラン150mLを四つ口フラスコに入れ、5°Cにて撹拌し、パラトルエンスルホン酸0.512gを投下して溶液を調製した。次いで、この溶液を、室温にて2時間撹拌し、酢酸エチルにて抽出して、硫酸マグネシウムにて脱水し、活性白土及びシリカゲルにて吸着処理を行なった。そして、これを濾過、洗浄、及び濃縮することにより、目的物を得た収量72.50g、無色オイル状物。反応式を下記に示す。図9に、合成例1で得られた化合物の赤外吸収スペクトル図KBr錠剤法を示す。合成例2<メチロール化合物比較例化合物Aの合成>メチロール中間体である4,4’-ビス[ジ4-ヒドロキシメチルフェニルアミノ]ジフェニルメタンの合成は、下記の手順により行った。まず、中間体アルデヒド化合物12.30g、及びエタノール150mLを四つ口フラスコに入れ、室温にて撹拌し、水素化ホウ素ナトリウム3.63gを投下して溶液を調製した。次いで、この溶液を、室温にて4時間撹拌し、酢酸エチルにて抽出し、硫酸マグネシウムにて脱水し、活性白土及びシリカゲルにて吸着処理を行った。そして、これを濾過、洗浄、及び濃縮することにより、アモルファス状物質を得た。これを、n-ヘキサンにて分散させた後、濾過、洗浄、及び乾燥することにより、目的物を得た収量12.0g、薄黄白色アモルファス状物。反応式を下記に示す。図10に、合成例2で得られた化合物の赤外吸収スペクトル図KBr錠剤法を示す。合成例3<中間体メチロール化合物比較例化合物Bの合成>まず、中間体アルデヒド化合物3.29g、エタノール50mLを四つ口フラスコに入れ、室温にて撹拌し、水素化ホウ素ナトリウム1.82gを投下して溶液を調製した。次いで、この溶液を、室温にて12時間撹拌し、酢酸エチルにて抽出し、硫酸マグネシウムにて脱水し、活性白土及びシリカゲルにて吸着処理を行った。そして、これを濾過、洗浄、及び濃縮することにより、結晶物を得た。これを、n-ヘキサンにて分散させた後、濾過、洗浄、及び乾燥することにより、目的物を得た収量2.78g、白色結晶。反応式を下記に示す。図11に、合成例3で得られた化合物の赤外吸収スペクトル図KBr錠剤法を示す。合成例4<3次元架橋ポリマーの材料の合成>3次元架橋ポリマーの材料である[テトラヒドロ-2H-ピラン-2-イルオキシ]メチル基含有電荷輸送性化合物下記構造式2-4で表される化合物の合成は、以下の手順により行った。まず、中間体メチロール化合物3.4g、3,4-ジヒドロ-2H-ピラン4.65g、及びテトラヒドロフラン100mLを四つ口フラスコに入れ、5°Cにて撹拌し、パラトルエンスルホン酸58mgを投下して溶液を調製した。次いで、この溶液を、室温にて5時間撹拌し、酢酸エチルにて抽出し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=10/1体積比して単離し、目的物を得た収量2.7g、無色オイル状物。反応式を下記に示す。図12に、合成例4で得られた化合物の赤外吸収スペクトル図KBr錠剤法を示す。合成例5<3次元架橋ポリマーの材料の合成>3次元架橋ポリマーの材料である[テトラヒドロ-2H-ピラン-2-イルオキシ]メチル基含有電荷輸送性化合物下記構造式3-1で表される化合物の合成は、以下の手順により行った。まず、4,4’-ジアミノジフェニルメタン2.99g、合成例1で得られた化合物17.896g、酢酸パラジウム0.336g、ターシャルブトキシナトリウム13.83g、及びo-キシレン100mLを四つ口フラスコに入れ、アルゴンガス雰囲気下で、室温にて撹拌し、トリターシャルブチルホスフィン1.214gを滴下して溶液を調製した。次いで、この溶液を、80°Cにて1時間攪拌し、還流にて1時間撹拌して、トルエンにて希釈し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=20/1体積比して単離し、目的物を得た収量5.7g、薄黄色アモルファス状物。反応式を下記に示す。図13に、合成例5で得られた化合物の赤外吸収スペクトル図KBr錠剤法を示す。合成例6<3次元架橋ポリマーの材料の合成>3次元架橋ポリマーの材料である[テトラヒドロ-2H-ピラン-2-イルオキシ]メチル基含有電荷輸送性化合物下記構造式3-8で表される化合物の合成は、以下の手順により行った。まず、4,4’-ジアミノジフェニルエーテル3.0g、合成例1で得られた化合物17.896g、酢酸パラジウム0.336g、ターシャルブトキシナトリウム13.83g、及びo-キシレン100mLを四つ口フラスコに入れ、アルゴンガス雰囲気下で、室温にて撹拌し、トリターシャルブチルホスフィン1.214gを滴下して溶液を調製した。次いで、この溶液を、80°Cにて1時間攪拌し、還流にて1時間撹拌して、トルエンにて希釈し、硫酸マグネシウムにて脱水し、活性白土及びシリカゲルにて吸着処理を行った。そして、これを濾過、洗浄、及び濃縮することにより、黄色オイル状物質を得た。この黄色オイル状物質をシリカゲルカラムにて精製トルエン/酢酸エチル=10/1体積比して単離し、目的物を得た収量5.7g、薄黄色オイル状物。反応式を下記に示す。図14に、合成例6で得られた化合物の赤外吸収スペクトル図KBr錠剤法を示す。合成例7<3次元架橋ポリマーの材料の合成>3次元架橋ポリマーの材料である[テトラヒドロ-2H-ピラン-2-イルオキシ]メチル基含有電荷輸送性化合物下記構造式3-13で表される化合物の合成は、以下の手順により行った。まず、4,4’-エチレンジアニリン3.18g、合成例1で得られた化合物17.896g、酢酸パラジウム0.336g、ターシャルブトキシナトリウム13.83g、及びo-キシレン100mLを四つ口フラスコに入れ、アルゴンガス雰囲気下で、室温にて撹拌し、トリターシャルブチルホスフィン1.214gを滴下して溶液を調製した。次いで、この溶液を、80°Cにて1時間攪拌し、還流にて1時間撹拌して、トルエンにて希釈し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=20/1体積比して単離し、目的物を得た収量5.7g、薄黄色オイル状物。反応式を下記に示す。図15に、合成例7で得られた化合物の赤外吸収スペクトル図KBr錠剤法を示す。合成例8<3次元架橋ポリマーの材料の合成>3次元架橋ポリマーの材料である[テトラヒドロ-2H-ピラン-2-イルオキシ]メチル基含有電荷輸送性化合物下記構造式3-21で表される化合物の合成は、以下の手順により行った。まず、α,α’-ビス4-アミノフェニル-1,4-ジイソプロピルベンゼン10.335g、合成例1で得られた化合物39.05g、酢酸パラジウム0.673g、ターシャルブトキシナトリウム27.677g、及びo-キシレン200mLを四つ口フラスコに入れ、アルゴンガス雰囲気下で、室温にて撹拌し、トリターシャルブチルホスフィン2.43gを滴下して溶液を調製した。次いで、この溶液を、80°Cにて1時間攪拌し、還流にて2時間撹拌して、トルエンにて希釈し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=10/1体積比して単離し、目的物を得た収量23.5g、薄黄色アモルファス状物。反応式を下記に示す。図16に、合成例8で得られた化合物の赤外吸収スペクトル図KBr錠剤法を示す。合成例9<3次元架橋ポリマーの材料の合成>3次元架橋ポリマーの材料である[テトラヒドロ-2H-ピラン-2-イルオキシ]メチル基含有電荷輸送性化合物下記構造式3-18で表される化合物の合成は、以下の手順により行った。まず、1,1-ビス4-アミノフェニルシクロヘキセン9.323g、合成例1で得られた化合物45.55g、酢酸パラジウム0.785g、ターシャルブトキシナトリウム32.289g、及びo-キシレン300mLを四つ口フラスコに入れ、アルゴンガス雰囲気下で、室温にて撹拌し、トリターシャルブチルホスフィン2.43gを滴下して溶液を調製した。次いで、この溶液を、80°Cにて1時間攪拌し、還流にて2時間撹拌して、トルエンにて希釈し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=10/1体積比して単離し、目的物を得た収量11.42g、黄色アモルファス状物。反応式を下記に示す。図17に、合成例9で得られた化合物の赤外吸収スペクトル図KBr錠剤法を示す。合成例10<3次元架橋ポリマーの材料の合成>3次元架橋ポリマーの材料である[テトラヒドロ-2H-ピラン-2-イルオキシ]メチル基含有電荷輸送性化合物下記構造式4-15で表される化合物の合成は、以下の手順により行った。まず、中間体メチロール化合物1.274g、3,4-ジヒドロ-2H-ピラン1.346g、及びテトラヒドロフラン20mLを四つ口フラスコに入れ、5°Cにて撹拌し、パラトルエンスルホン酸14mgを投下して溶液を調製した。次いで、この溶液を、室温にて4時間撹拌し、酢酸エチルにて抽出し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=20/1体積比して単離し、目的物を得た収量1.48g、無色オイル状物。反応式を下記に示す。図18に、合成例10で得られた化合物の赤外吸収スペクトル図KBr錠剤法を示す。合成例11<3次元架橋ポリマーの材料の合成>3次元架橋ポリマーの材料である[テトラヒドロ-2H-ピラン-2-イルオキシ]メチル基含有電荷輸送性化合物下記構造式4-10で表される化合物の合成は、以下の手順により行った。まず、4,4’-ジアミノスチルベン1.42g、合成例1で得られた化合物6.51g、ターシャルブトキシナトリウム9.61g、ビストリ-t-ブトキシホスフィンパラジウム52mg、及びo-キシレン50mLを四つ口フラスコに入れ、アルゴンガス雰囲気下で、室温にて撹拌した。更に還流にて1時間撹拌して、トルエンにて希釈し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=10/1体積比して単離し、目的物を得た収量1.6g、薄黄色アモルファス状物。反応式を下記に示す。図19に、合成例11で得られた化合物の赤外吸収スペクトル図KBr錠剤法を示す。合成例12<3次元架橋ポリマーの材料の合成>3次元架橋ポリマーの材料である[テトラヒドロ-2H-ピラン-2-イルオキシ]メチル基含有電荷輸送性化合物下記構造式4-1で表される化合物の合成は、以下の手順により行った。まず、4,4’-ジアミノ-p-ターフェニル1.30g、合成例1で得られた化合物6.508g、ターシャルブトキシナトリウム3.844g、ビストリ-t-ブトキシホスフィンパラジウム52mg、及びo-キシレン50mLを四つ口フラスコに入れ、アルゴンガス雰囲気下で、室温にて撹拌した。更に還流にて1時間撹拌して、トルエンにて希釈し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=20/1体積比して単離し、目的物を得た収量1.95g、薄黄色アモルファス状物。反応式を下記に示す。図20に、合成例12で得られた化合物の赤外吸収スペクトル図KBr錠剤法を示す。合成例13<3次元架橋ポリマーの材料の合成>3次元架橋ポリマーの材料である[テトラヒドロ-2H-ピラン-2-イルオキシ]メチル基含有電荷輸送性化合物下記構造式4-3で表される化合物の合成は、以下の手順により行った。まず、1,3-フェニレンジアミン0.541g、合成例1で得られた化合物6.508g、ターシャルブトキシナトリウム3.844g、ビストリ-t-ブトキシホスフィンパラジウム52mg、及びo-キシレン20mLを四つ口フラスコに入れ、アルゴンガス雰囲気下で、室温にて撹拌して溶液を調製した。次いで、この溶液を、トルエンにて希釈し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=10/1体積比して単離し、目的物を得た収量3.02g、薄黄色アモルファス状物。反応式を下記に示す。図21に、合成例13で得られた化合物の赤外吸収スペクトル図KBr錠剤法を示す。合成例14<3次元架橋ポリマーの材料の合成>3次元架橋ポリマーの材料である[テトラヒドロ-2H-ピラン-2-イルオキシ]メチル基含有電荷輸送性化合物下記構造式4-22で表される化合物の合成は、以下の手順により行った。まず、1,5-ジアミノナフタレン0.791g、合成例1で得られた化合物6.508g、ターシャルブトキシナトリウム3.844g、ビストリ-t-ブトキシホスフィンパラジウム52mg、及びo-キシレン20mLを四つ口フラスコに入れ、アルゴンガス雰囲気下で、室温にて撹拌して溶液を調製した。次いで、この溶液を、還流にて1時間撹拌して、トルエンにて希釈し、硫酸マグネシウムにて脱水し、活性白土及びシリカゲルにて吸着処理を行なった。そして、これを濾過、洗浄、及び濃縮することにより、黄色オイル状物質を得た。この黄色オイル状物質をシリカゲルカラムにて精製トルエン/酢酸エチル=9/1体積比して単離し、目的物を得た収量2.56g、薄黄色アモルファス状物。反応式を下記に示す。図22に、合成例14で得られた化合物の赤外吸収スペクトル図KBr錠剤法を示す。参考例1石英ガラス10mm×40mm×1mm上に、下記組成の架橋型電荷輸層塗工液をディップ塗工し、135°Cで30分間乾燥を行い、平均厚み約0.5μmの架橋型電荷輸送層を形成し、サンプルを得た。可視紫外分光光度計日立製作所製、U-3300を用いて、得られたサンプルの透過吸収スペクトルを測定した。その後、液体クロマトグラフィー用テトラヒドロフランに約2日間浸漬させ、その後サンプルを引き揚げ、30°C真空乾燥にて残留テトラヒドロフランを除去し、再度吸収スペクトルを測定した。得られた吸収スペクトルを図23に示す。架橋型電荷輸送層塗工液の組成電荷輸送性化合物の芳香環に[テトラヒドロ-2H-ピラン-2-イルオキシ基を3つ以上有する化合物:構造式3-1で表される化合物7部一般式1で表される電荷輸送性化合物:3部下記構造式1-7で表される電荷輸送性化合物酸触媒:パラトルエンスルホン酸一水和物東京化成社製0.02部溶媒:テトラヒドロフラン40部参考例2参考例1において、架橋型電荷輸送層塗工液の組成を以下の組成に代えた以外は、参考例1と同様にして、サンプルを作製し、吸収スペクトルを測定した。得られた吸収スペクトルを図24に示す。架橋型電荷輸送層塗工液の組成電荷輸送性化合物の芳香環に[テトラヒドロ-2H-ピラン-2-イルオキシ基を3つ以上有する化合物:構造式3-1で表される化合物7部下記構造式で表される低分子電荷輸送物質化合物No.A3部酸触媒:パラトルエンスルホン酸一水和物東京化成社製0.02部溶媒:テトラヒドロフラン40部参考例3参考例1において、架橋型電荷輸送層塗工液の組成を以下の組成に代えた以外は、参考例1と同様にして、サンプルを作製し、吸収スペクトルを測定した。得られた吸収スペクトルを図23及び24に示す。架橋型電荷輸送層塗工液の組成電荷輸送性化合物の芳香環に[テトラヒドロ-2H-ピラン-2-イルオキシ基を3つ以上有する化合物:構造式3-1で表される化合物10部酸触媒:パラトルエンスルホン酸一水和物東京化成社製0.02部溶媒:テトラヒドロフラン40部<参考例1~3のまとめ>図23の結果より、参考例1の架橋型電荷輸送層は、構造式1-7で表される電荷輸送性化合物と構造式3-1で表される化合物とが重合して得られていた。即ち、前記架橋型電荷輸送層中の3次元架橋ポリマー中に固定化された構造式1-7で表される電荷輸送性化合物の存在が確認できた。このことは、構造式3-1で表される化合物が単独で重合した架橋型電荷輸送層参考例3の浸漬前後の吸収スペクトルと、参考例1の架橋型電荷輸送層の浸漬前後の吸収スペクトルとを比べると明らかである。図24の結果より、参考例3の架橋型電荷輸送層の浸漬前後の吸収スペクトルと、参考例2の架橋型電荷輸送層の浸漬後の吸収スペクトルが一致することから、参考例2においては、化合物No.Aと構造式3-1で表される化合物とは重合反応していないことが確認できた。前記一般式1で表わされる電荷輸送性化合物の吸収スペクトルと電荷輸送性化合物の芳香環にテトラヒドロ-2H-ピラン-2-イルオキシ基を3つ以上有する化合物の吸収スペクトルとが重ならない場合には、上記結果のように3次元架橋ポリマー中に前記一般式1で表される電荷輸送性化合物が固定化されていることを容易に確認することができる。また、加熱乾燥していないサンプルを溶解した液と、加熱乾燥したサンプルを抽出した液とを比較することで、同様な重合反応性を顕著に観察することができる。更に、高速液体クロマトグラフィーHPLCにより詳細な重合反応率を算出することもできる。即ち、加熱乾燥していないサンプルで検出される前記一般式1で表される電荷輸送性化合物由来のピーク面積と加熱乾燥したサンプルを同様にテトラヒドロフラン溶媒にて抽出された前記一般式1で表される電荷輸送性化合物由来のピーク面積を比較することで、3次元架橋膜に固定化された前記一般式1で表される電荷輸送性化合物量を解析することができる。例えば、加熱乾燥していないサンプルにおける前記一般式1で表される電荷輸送性化合物由来のピーク面積を100とする。そして、加熱乾燥したサンプルから抽出されたピーク面積が100であった場合は、この電荷輸送性化合物は重合反応していないことがわかる。本明細書においては、この場合の重合反応率を0とする。一方、加熱乾燥したサンプルから抽出されたピーク面積が10であった場合は、この電荷輸送性化合物の殆どが重合反応し、3次元架橋膜に固定化されていることがわかる。本明細書においては、この場合の重合反応率を90とする。なお、電荷輸送性化合物の芳香環に[テトラヒドロ-2H-ピラン-2-イルオキシ]メチル基を3つ以上有する化合物は、加熱乾燥後の抽出液には全く検出されなかった。以下参考例4~13のようにして、電荷輸送性化合物の芳香環に[テトラヒドロ-2H-ピラン-2-イルオキシ]メチル基を3つ以上有する化合物と、一般式1で表される電荷輸送性化合物とが、該[テトラヒドロ-2H-ピラン-2-イルオキシ]メチル基の一部が切れて脱離する反応により重合して得られる3次元架橋ポリマーの重合反応性を検証した。参考例4厚み100μmのPETフィルムを直径30mmのアルミニウムシリンダー上に巻き付け、下記組成の架橋型電荷輸送層塗工液をスプレー塗工し、150°Cで30分間乾燥を行い、平均厚み5.0μmの架橋型電荷輸送層を作製した。続いて、直径20mm円状に切り抜いた、架橋型電荷輸送層が形成された前記PETフィルムと2mLの液体クロマトグラフィー用テトラヒドロフランとを、10mLサンプル瓶に入れ、約2日間浸漬放置した。その後、濾液抽出液を採取し、該濾液をHPLC島津製作所製:HPLC2010AHT装置を用いて以下の条件にて測定し、ピーク分離を行った。同様に、加熱乾燥していないサンプルにおける溶解液を作製し、加熱乾燥したサンプルから得られた抽出液とのピーク面積比較における重合反応率を表1に示す。架橋型電荷輸送層塗工液の組成電荷輸送性化合物の芳香環に[テトラヒドロ-2H-ピラン-2-イルオキシ基を3つ以上有する化合物:構造式2-4で表される化合物5部一般式1で表される電荷輸送性化合物:5部構造式1-1で表される電荷輸送性化合物酸触媒:パラトルエンスルホン酸一水和物東京化成社製0.02部溶媒:テトラヒドロフラン90部<HPLC分析条件>カラム:InertsilODS-3移動相:テトラヒドロフラン/水=7/3体積比流速:1.0mL/min参考例5~13参考例4において、架橋型電荷輸送層塗工液における電荷輸送性化合物の芳香環に[テトラヒドロ-2H-ピラン-2-イルオキシ基を3つ以上有する化合物と一般式1で表される電荷輸送性化合物を表1に記載の化合物に代えた以外は、参考例4と同様にして、サンプルを作製し、重合反応率を測定した。結果を表1に示す。電荷輸送性化合物の芳香環に[テトラヒドロ-2H-ピラン-2-イルオキシ]メチル基を3つ以上有する化合物の化学構造式に大きく関わらず、前記一般式1で表される電荷輸送性化合物の化学構造によって、重合反応率が大きく異なった。置換基を有さないナフチル基を1つとフェニル基を2つ有する構造式1-1で表される電荷輸送性化合物は高い反応性を示し、2つのフェニル基の内1つに置換基を有する構造式1-2で表される電荷輸送性化合物、及び構造式1-4で表される電荷輸送性化合物は次に高い重合反応性を示した。置換基を有さないナフチル基を2つとフェニル基を1つ有する構造式1-7で表される電荷輸送性化合物とフェニル基に置換基を有する構造式1-8で表される電荷輸送性化合物、及び構造式1-10で表される電荷輸送性化合物とを比べると、構造式1-7で表される電荷輸送性化合物の方が高い重合反応性を示した。以上より、トリアリールアミン構造の中で、電荷輸送性化合物の芳香環に[テトラヒドロ-2H-ピラン-2-イルオキシ]メチル基を3つ以上有する化合物に対して良好な重合性官能基は、置換基を有さないフェニル基と置換基を有さないナフチル基であり、特に置換基を有さないフェニル基は良好な重合反応性を示すことが確認できた。なお、電荷輸送性化合物の芳香環に[テトラヒドロ-2H-ピラン-2-イルオキシ]メチル基を3つ以上有する化合物は、加熱乾燥後の抽出液には全く検出されなかった。実施例1直径30mmのアルミニウムシリンダー上に、下記組成の架橋型電荷輸送層塗工液をスプレー塗工し、150°Cで30分間乾燥を行い、平均厚み5.0μmの架橋型電荷輸送層を設けた。後述する微小硬度測定により、架橋型電荷輸送層のマルテンス硬度HMを測定した。その結果を表2に示す。なお、微小表面硬度測定には、微小硬さ測定システムH-100フィッシャー社製を用いた。ビッカース圧子を試料表面に最大荷重9.8mNで30秒間かけて徐々に押し込んだ。この際の各荷重下における押し込み深さを測定することで各種硬度特性を評価することができる。実際に得られるデータとしては図25のようなカーブとなる。ここで最大荷重での押し込み深さからは硬さの特性値であるマルテンス硬度[HM]単位:N/mm2が得られる。架橋型電荷輸送層塗工液の組成電荷輸送性化合物の芳香環に[テトラヒドロ-2H-ピラン-2-イルオキシ基を3つ以上有する化合物:構造式3-1で表される化合物7部一般式1で表される電荷輸送性化合物:3部構造式1-1で表される電荷輸送性化合物酸触媒:パラトルエンスルホン酸一水和物東京化成社製0.02部溶媒:テトラヒドロフラン90部実施例2実施例1において、一般式1で表される電荷輸送性化合物を構造式1-7で表される電荷輸送性化合物に代えた以外は、実施例1と同様にして、電子写真感光体を作製し、マルテンス硬度HMを測定した。結果を表2に示す。比較例1実施例1において、一般式1で表される電荷輸送性化合物を下記化合物に代えた以外は、実施例1と同様にして、電子写真感光体を作製し、マルテンス硬度HMを測定した。結果を表2に示す。実施例1~2及び比較例1の結果より、実施例2のナフチル基を2つとフェニル基を1つ有する構造式1-7で表される電荷輸送性化合物を用いた架橋型電荷輸送層が最も高いマルテンス硬度が得られ、次に実施例1のナフチル基を1つとフェニル基を2つ有する構造式1-1で表される電荷輸送性化合物を用いた架橋型電荷輸送層が高いマルテンス硬度であった。比較例1のナフチル基を有さないトリフェニルアミン化合物が最も硬度が低く、ナフチル基の数が多いほど、高いマルテンス硬度が得られた。実施例3直径30mmのアルミニウムシリンダー上に、下記組成の下引き層塗工液、下記組成の電荷発生層塗工液、及び下記組成の電荷輸送層塗工液を順次、塗布し、乾燥することにより、平均厚み3.5μmの下引き層、平均厚み0.2μmの電荷発生層、及び平均厚み25μmの電荷輸送層を形成した。得られた電荷輸送層上に、下記組成の架橋型電荷輸送層塗工液をスプレー塗工し、135°Cで30分間乾燥を行い、平均厚み5.0μmの架橋型電荷輸送層を設けた。以上により、実施例3の電子写真感光体を作製した。下引き層塗工液の組成アルキッド樹脂ベッコゾール1307-60-EL、DIC社製6部メラミン樹脂スーパーベッカミンG-821-60、DIC社製4部酸化チタンCREL、石原産業株式会社製40部メチルエチルケトン50部電荷発生層塗工液の組成ポリビニルブチラールXYHL、UCC社製0.5部シクロヘキサノン200部メチルエチルケトン80部下記構造式で表されるビスアゾ顔料2.4部電荷輸送層塗工液の組成ビスフェノールZポリカーボネートパンライトTS-2050、帝人化成社製10部テトラヒドロフラン100部1質量シリコーンオイルのテトラヒドロフラン溶液KF50-100CS、信越化学工業社製0.2部下記構造式で表される低分子電荷輸送物質化合物No.A5部架橋型電荷輸送層塗工液の組成電荷輸送性化合物の芳香環に[テトラヒドロ-2H-ピラン-2-イルオキシ基を3つ以上有する化合物:構造式2-4で表される化合物6.5部一般式1で表される電荷輸送性化合物:3.5部構造式1-1で表される電荷輸送性化合物酸触媒:パラトルエンスルホン酸一水和物東京化成社製0.02部溶媒:テトラヒドロフラン90部実施例4~24実施例3において、架橋型電荷輸送層塗工液の電荷輸送性化合物の芳香環にテトラヒドロ-2H-ピラン-2-イルオキシ基を3つ以上有する化合物及び一般式1で表される電荷輸送性化合物を、表3に記載の電荷輸送性化合物の芳香環にテトラヒドロ-2H-ピラン-2-イルオキシ基を3つ以上有する化合物及び一般式1で表される電荷輸送性化合物に代えた以外は、実施例3と同様にして、電子写真感光体を作製した。実施例25実施例3において、架橋型電荷輸送層塗工液の組成を以下の組成に代えた以外は、実施例3と同様にして、電子写真感光体を作製した。架橋型電荷輸送層塗工液の組成電荷輸送性化合物の芳香環に[テトラヒドロ-2H-ピラン-2-イルオキシ基を3つ以上有する化合物:構造式3-1で表される化合物6.5部一般式1で表される電荷輸送性化合物:3.5部構造式1-1で表される電荷輸送性化合物酸触媒:パラトルエンスルホン酸一水和物東京化成社製0.04部溶媒:テトラヒドロフラン90部実施例26実施例3において、架橋型電荷輸送層塗工液の組成を以下の組成に代えた以外は、実施例3と同様にして、電子写真感光体を作製した。架橋型電荷輸送層塗工液の組成電荷輸送性化合物の芳香環に[テトラヒドロ-2H-ピラン-2-イルオキシ基を3つ以上有する化合物:構造式3-1で表される化合物6.5部一般式1で表される電荷輸送性化合物:3.5部構造式1-1で表される電荷輸送性化合物酸触媒:Nacure2500楠本化成社製0.1部溶媒:テトラヒドロフラン90部比較例2実施例3において、架橋型電荷輸送層塗工液の組成を以下の組成に代えた以外は、実施例3と同様にして、電子写真感光体を作製した。架橋型電荷輸送層塗工液の組成電荷輸送性化合物の芳香環に[テトラヒドロ-2H-ピラン-2-イルオキシ基を3つ以上有する化合物:構造式3-1で表される化合物10部酸触媒:パラトルエンスルホン酸一水和物東京化成社製0.02部溶媒:テトラヒドロフラン90部比較例3実施例3において、架橋型電荷輸送層塗工液の組成を以下の組成に代えた以外は、実施例3と同様にして、電子写真感光体を作製した。架橋型電荷輸送層塗工液の組成電荷輸送性化合物の芳香環に[テトラヒドロ-2H-ピラン-2-イルオキシ基を3つ以上有する化合物:構造式3-1で表される化合物6.5部下記構造式で表される低分子電荷輸送物質化合物No.A3.5部酸触媒:パラトルエンスルホン酸一水和物東京化成社製0.02部溶媒:テトラヒドロフラン90部比較例4実施例3において、架橋型電荷輸送層塗工液の組成を以下の組成に代えた以外は、実施例3と同様にして、電子写真感光体を作製した。架橋型電荷輸送層塗工液の組成合成例2で得たメチロール化合物6.5部一般式1で表される電荷輸送性化合物:3.5部構造式1-1で表される電荷輸送性化合物酸触媒:パラトルエンスルホン酸一水和物東京化成社製0.02部溶媒:テトラヒドロフラン90部比較例5実施例3において、架橋型電荷輸送層塗工液の組成を以下の組成に代えた以外は、実施例3と同様にして、電子写真感光体を作製した。架橋型電荷輸送層塗工液の組成電荷輸送性化合物の芳香環に[テトラヒドロ-2H-ピラン-2-イルオキシ基を3つ以上有する化合物:構造式3-1で表される化合物5部下記構造式で表される低分子電荷輸送物質化合物No.B5部酸触媒:パラトルエンスルホン酸一水和物東京化成社製0.02部溶媒:テトラヒドロフラン90部比較例6実施例3において、架橋型電荷輸送層塗工液の組成を以下の組成に代えた以外は、実施例3と同様にして、電子写真感光体を作製した。架橋型電荷輸送層塗工液の組成電荷輸送性化合物の芳香環に[テトラヒドロ-2H-ピラン-2-イルオキシ基を3つ以上有する化合物:構造式3-1で表される化合物5部下記構造式で表される低分子電荷輸送物質化合物No.D5部酸触媒:パラトルエンスルホン酸一水和物東京化成社製0.02部溶媒:テトラヒドロフラン90部比較例7実施例3において、架橋型電荷輸送層を設けない以外は、実施例3と同様にして、電子写真感光体を作製した。比較例8実施例3において、架橋型電荷輸送層塗工液の組成を以下の組成に代えた以外は、実施例3と同様にして、電子写真感光体の作製を試みた。架橋型電荷輸送層塗工液の組成電荷輸送性化合物の芳香環に[テトラヒドロ-2H-ピラン-2-イルオキシ基を3つ以上有する化合物:構造式3-1で表される化合物5部下記構造式で表される低分子電荷輸送物質化合物No.C5部酸触媒:パラトルエンスルホン酸一水和物東京化成社製0.02部溶媒:テトラヒドロフラン90部しかしながら、化合物No.Cがテトラヒドロフランに完全に溶解せず、スプレー塗工時に閉塞し、電子写真感光体を作製することができなった。よって、電子写真感光体の評価は断念した。比較例9実施例3において、電荷輸送性化合物の芳香環にテトラヒドロ-2H-ピラン-2-イルオキシ基を3つ以上有する化合物を下記構造の電荷輸送性化合物に代えた以外は、実施例3と同様にして、電子写真感光体を作製した。しかしながら、得られた電子写真感光体表面が液状であり、且つ構造式1-1で表される電荷輸送性化合物の結晶化が見られ、電子写真感光体としての評価ができなかった。比較例10実施例3において、架橋型電荷輸送層塗工液の組成を以下の組成に代えた以外は、実施例3と同様にして、電子写真感光体を作製した。架橋型電荷輸送層塗工液の組成下記構造の電荷輸送性化合物3.0部レゾール型フェノール樹:PL-2211群栄化学社製3.5部一般式1で表される電荷輸送性化合物:3.5部構造式1-1で表される電荷輸送性化合物酸触媒:Nacure2500楠本化成社製0.2部溶媒1:イソプロパノール15部溶媒2:メチルエチルケトン5部しかしながら、得られた電子写真感光体表面が液状であり、且つ構造式1-1で表される電荷輸送性化合物の結晶化が見られ、電子写真感光体としての評価ができなかった。<架橋型電荷輸送層の溶解性試験及び表面平滑性評価>架橋型電荷輸送層の架橋反応性を溶解性試験にて評価した。溶解性試験は、以下の方法により行った。アルミニウム支持体上に架橋型電荷輸送層塗工液を実施例3~26及び比較例2~6と同様に直接塗工し、熱乾燥した膜を得て、テトラヒドロフランを浸した綿棒で、前記膜硬化物表面を擦り、その表面を観察した。溶解性は、表面が溶解したもの、又は膜剥がれしたものを溶解、表面が無傷及び無跡のものを不溶として評価した。表面平滑性は、表面粗さ形状測定機東京精密社製、サーフコム1400Dにて、架橋型電荷輸送層表面のJIS-1982規格による十点平均粗さRz値を求めることで評価した。1μm以下を良好、1μmを超える場合を不良と判定した。[溶解性試験結果]実施例3~26及び比較例2~6のいずれも不溶であった。[表面平滑性試験結果]実施例3~26及び比較例2~6のいずれも良好であった。<電子写真感光体評価>実施例3~26、比較例2~7で作製した各電子写真感光体を株式会社リコー製デジタルフルカラー複合機imagioNeo455のプロセスカートリッジに着装し、暗部電位750-Vに設定した後に、600dpi×600dpiの解像度でリコーマイリサイクルペーパーGPのA4サイズ用紙を用いて、イエロー、マゼンタ、シアン、ブラックの各中間調帯模様であるテストパターンを連続500枚の画像出力を繰り返し、トータル10万枚の印刷を行った。この時の、機械的耐久性、電気的特性を評価した。また、同じ画像形成装置を用いて、高温高湿度下での耐ガス安定性を評価した。評価方法を以下に示す。[機械的耐久性]初期及び10万枚印刷後の膜厚差から摩耗量を実測した。結果を表4に示す。[電気的特性]初期及び10万枚印刷後の画像露光光源光量が約0.4μJ/cm2における明部電位を実測した。その明部電位差の絶対値を変化量とし、明部電位変化量を以下の基準で評価した。結果を表4に示す。◎:明部電位変化量が10V未満○:明部電位変化量が10V以上15V未満△:明部電位変化量が15V以上20V未満×:明部電位変化量が20V以上30V未満××:明部電位変化量が30V以上[高温高湿度下での耐ガス安定性]NOx暴露試験装置ダイレック社製を用いて、作製した電子写真感光体を、一酸化窒素濃度:35ppmかつ二酸化窒素濃度:15ppmの濃度にて、50°C85RH下で48時間暴露し、その後の出力画像の画像品質を評価した。600dpi2×2の画像チャートを出力し、画像濃度計X-Rite939:SDG社製により測定した。結果を表4に示す。評価基準は以下の通りである。◎:画像濃度が0.35以上○:画像濃度が0.30以上0.35未満△:画像濃度が0.25以上0.30未満×:画像濃度が0.20以上0.25未満××:画像濃度が0.20未満また、前記各電子写真感光体をプロセスカートリッジに装着し、画像露光光源として655nmの半導体レーザーを用いた画像形成装置株式会社リコー製、imagioNeo270の改造機にて初期暗部電位を-700Vに設定した後に、斜め格子内部パターン1to5にて、10万枚印刷を行った。この時の画像特性を以下の方法で評価した。[画像特性]10万枚印刷後の画像を観察し、べた画像部から白斑点の単位面積当りの個数を数えた。結果を表4に示す。評価基準は以下の通りである。◎:0個/100cm2~5個/100cm2○:6個/100cm2~10個/100cm2△:11個/100cm2~25個/100cm2×:26個/100cm2~50個/100cm2××:51個/100cm2以上以上のように、前記一般式1で表される電荷輸送性化合物を用いない比較例2の電子写真感光体は、機械的耐久性である耐摩耗性を有し、白斑点が発生しにくい良好な強度を有するが、電位安定性電気的特性や高温高湿度下での耐ガス安定性が良くない結果となった。重合反応性を有さない電荷輸送性化合物を用いた比較例3の電子写真感光体は、耐摩耗性が大きく劣ることはないが、白斑点が多数発生し、またNOx暴露による画像濃度低下も認められた。電荷輸送性化合物が多く分子分散された3次元架橋型の最表面層では安定性高温高湿度下の耐ガス安定性と強固性機械的耐久性との両立が困難であるとことがわかる。電荷輸送性化合物の芳香環に[テトラヒドロ-2H-ピラン-2-イルオキシ]メチル基を3つ以上有する化合物と構造が類似しているメチロール化合物と一般式1で表される電荷輸送性化合物とを用いた比較例4の電子写真感光体は、耐摩耗性は良好であったが、お互いの相溶性が悪く、電気的特性、及び高温高湿度下での耐ガス安定性が不十分であるとともに、異常画像が認められた。前記一般式1で表される電荷輸送性化合物に類似した、ナフチル基を1つも有さない化合物を用いた比較例5の電子写真感光体は、耐摩耗性機械的耐久性及び電位安定性電気的特性は良好であった。しかし、高温高湿度下での耐ガス安定性は若干悪く、特に白斑点に関しては非常に悪い結果であった。前記一般式1で表される電荷輸送性化合物に類似した化合物を用いた比較例6の電子写真感光体は、耐摩耗性機械的耐久性及び電位安定性電気的特性は比較的良好であった。しかし、高温高湿度下での耐ガス安定性は若干悪く、特に白斑点に関しては非常に悪い結果であった。3次元架橋膜ポリマーを最表面層に用いない通常の比較例7の電子写真感光体では、電気的特性及び画像特性は良好であるが、耐摩耗性機械的耐久性が極めて悪い結果であった。これらの結果は、本発明の電子写真感光体が、通常の電子写真感光体に比べて極めて機械的耐久性に優れていることを示している。また、本発明の電子写真感光体が、耐摩耗性機械的耐久性と高温高湿度下での耐ガス安定性を両立させていることを示している。一般式1の類似化合物を用いた比較例8では、類似化合物のテトラヒドロフランに対する溶解性が悪く、所望の電子写真感光体が作製できなかった。電荷輸送性化合物の芳香環に[テトラヒドロ-2H-ピラン-2-イルオキシ]メチル基を2個しか有しない化合物やその類似化合物を用いた比較例9、比較例10では、相溶性不良によって硬化不十分となり、所望の電子写真感光体が作製できなかった。また、実施例3~20、25、及び26の電荷輸送性化合物の芳香環にテトラヒドロ-2H-ピラン-2-イルオキシ基を3つ以上有する化合物の仕込み含有量が65質量で、前記一般式1で表される電荷輸送性化合物の仕込み含有量が35質量である3次元架橋型電荷輸送層を有する電子写真感光体は、優れた耐摩耗性を維持した上で、安定な電気特性と画像特性を得ることができ、更に異常画像もないことがわかった。実施例21の電荷輸送性化合物の芳香環にテトラヒドロ-2H-ピラン-2-イルオキシ基を3つ以上有する化合物の仕込み含有量が35質量で、前記一般式1で表される電荷輸送性化合物の仕込み含有量が65質量である3次元架橋型電荷輸送層を有する電子写真感光体は、耐摩耗性が若干劣るが、実使用上問題ない。しかしながら、架橋反応点が少なくなったことから、実用上問題ないが、白斑点が多く検出された。実施例22の電荷輸送性化合物の芳香環にテトラヒドロ-2H-ピラン-2-イルオキシ基を3つ以上有する化合物の仕込み含有量が50質量で、一般式1で表される電荷輸送性化合物の仕込み含有量が50質量である3次元架橋型電荷輸送層を有する電子写真感光体は、実施例3~20と同等の特性を得ることがわかった。実施例23の電荷輸送性化合物の芳香環にテトラヒドロ-2H-ピラン-2-イルオキシ基を3つ以上有する化合物の仕込み含有量が80質量で、前記一般式1で表される電荷輸送性化合物の仕込み含有量が20質量である3次元架橋型電荷輸送層を有する電子写真感光体は、耐摩耗性は優れるが、高温高湿NOx暴露による濃度低下が認められた。一般式1で表される電荷輸送性化合物が少ないことで、最表面層架橋型電荷輸送層における3次元架橋ポリマーの酸素含有率が多くなり、安定性が低下した。実施例24の電荷輸送性化合物の芳香環にテトラヒドロ-2H-ピラン-2-イルオキシ基を3つ以上有する化合物の仕込み含有量が90質量で、前記一般式1で表される電荷輸送性化合物の仕込み含有量が10質量である3次元架橋型電荷輸送層を有する電子写真感光体は、実施例23よりも最表面層架橋型電荷輸送層における3次元架橋ポリマーの酸素含有率が多くなり、電位変動と高温高湿NOx暴露による濃度低下が認められた。以上のように本発明によれば、繰返し使用時の白斑点状等の画像欠陥が生じにくく、かつ優れた機械的耐久性、電気的特性及び高温高湿度下での耐ガス安定性を兼ね備えた電子写真感光体、並びにそれを用いた画像形成方法、画像形成装置、及び画像形成装置用プロセスカートリッジの提供が可能になる。"